(57)【要約】  【課題】ギラツキを抑制しつつ、防眩性とコントラストとを両立することができる、多品種生産が容易である防眩性フィルムを提供する。  【解決手段】防眩性フィルムは、凹凸形状の面を有する基材と、基材の凹凸形状の面に形成されたハードコート層とを備える。ハードコート層の表面には、基材の凹凸形状に倣った凹凸形状が形成され、ハードコート層の表面の凹凸形状は、基材の凹凸形状よりもなだらかである。基材の凹凸面には、多数の微細構造体が形成されている。【選択図】図１
2011123380.tif 000002
【特許請求の範囲】
【請求項１】
凹凸形状の面を有する基材と、
上記基材の凹凸形状の面に形成されたハードコート層と
を備え、
上記ハードコート層の表面には、上記基材の凹凸形状に倣った凹凸形状が形成され、
上記ハードコート層の表面の凹凸形状は、上記基材の凹凸形状よりもなだらかであり、
上記基材の凹凸面には、多数の微細構造体が形成されている防眩性フィルム。
【請求項２】
上記ハードコート層表面の十点平均粗さＲｚｊｉｓが、０．１μｍ以上０．７μｍ以下である請求項１記載の防眩性フィルム。
【請求項３】
内部ヘイズが、１％以上５％以下である請求項１記載の防眩性フィルム。
【請求項４】
上記微細構造体は、上記ハードコート層の表面における凹凸形状の形成には実質的に寄与しない請求項３記載の防眩性フィルム。
【請求項５】
上記基材の凹凸形状の面は、複数の構造体により形成され、
上記構造体の底面の大きさが、最小距離Ｒm以上、最大距離ＲM以下（但し、最小距離Ｒm：上記構造体の底面の重心から、底面の周縁までの最小値、最大距離ＲM：上記構造体の底面の重心から、底面の周縁までの最大値）の範囲内でランダムに変化し、
上記複数の構造体のうち、隣り合う上記構造体の底面同士が、接するまたはほぼ接する関係にあり、
上記最小距離Ｒmと上記最大距離ＲMが、Ｒm／ＲM≦０．９の関係を満たす請求項１記載の防眩性フィルム。
【請求項６】
上記ハードコート層の凹凸面は、頂部から底部に向かって広がる側面を有する複数の突起を備え、該複数の突起のうち隣り合う突起の底面同士が、接するまたはほぼ接する関係にある請求項１記載の防眩性フィルム。
【請求項７】
上記突起の底面の形状が、円形状、楕円形状および多角形状の少なくとも１種である請求項６記載の防眩性フィルム。
【請求項８】
上記複数の突起は、二次元的または三次元的にランダムに形成されている請求項６記載の防眩性フィルム。
【請求項９】
上記ハードコート層は、樹脂組成物を上記基材の凹凸面に塗布、乾燥、硬化して得られる請求項１記載の防眩性フィルム。
【請求項１０】
上記樹脂組成物は、無機系および／または有機系の構造粘性剤を含有する請求項８記載の防眩性フィルム。
【請求項１１】
請求項１〜１０のいずれか１項に記載の防眩性フィルムを備える表示装置。
【請求項１２】
レーザー加工、またはエッチング処理により、原盤に凹凸面を形成する工程と、
界面活性剤を含んでいるエッチング液を用いて、上記原盤の凹凸面全体に対してエッチング処理を施し、上記原盤の凹凸面に転写用微細構造体を形成する工程と、
上記転写用微細構造体が形成された上記原盤の凹凸面を基材に転写して、微細構造体が形成された凹凸面を有する基材を形成する工程と、
無機系および／または有機系の構造粘性剤を含有する樹脂組成物を、上記基材の凹凸面に塗布する工程と、
塗布した上記樹脂組成物を乾燥させて、上記樹脂組成物を上記基材の凹凸面に追随させる工程と、
上記基材の凹凸面に追随した上記樹脂組成物を硬化し、ハードコート層を形成する工程と
を備え、
上記ハードコート層の表面には、上記基材の凹凸形状に倣った凹凸形状が形成され、
上記ハードコート層の表面の凹凸形状は、上記基材の凹凸形状よりもなだらかである防眩性フィルムの製造方法。
【請求項１３】
界面活性剤を含んでいるエッチング液を用いた上記エッチング処理の工程では、上記原盤の凹凸面全体に対してエッチング処理を施し、上記原盤の凹凸面に連続的な波面を形成するとともに、上記原盤の凹凸面に転写用微細構造体を形成する請求項１２記載の防眩性フィルムの製造方法。
【請求項１４】
界面活性剤を含んでいるエッチング液を用いた上記エッチング処理の工程では、上記原盤の凹凸面全体に対してエッチング処理を施し、上記原盤の凹凸面にドーム形状の転写用構造体を形成するとともに、上記原盤の凹凸面に転写用微細構造体を形成する請求項１２記載の防眩性フィルムの製造方法。
【請求項１５】
レーザー加工、またはエッチング処理により原盤に凹凸面を形成する工程では、原盤の表面に円柱状の凹部を形成する請求項１３または１４記載の防眩性フィルムの製造方法。
【請求項１６】
界面活性剤を含んでいるエッチング液を用いて、エッチング処理を原盤に施すことにより、転写用微細構造体が形成された凹凸面を原盤に形成する工程と、
上記転写用微細構造体が形成された上記原盤の凹凸面を基材に転写して、微細構造体が形成された凹凸面を有する基材を形成する工程と、
無機系および／または有機系の構造粘性剤を含有する樹脂組成物を、上記基材の凹凸面に塗布する工程と、
塗布した上記樹脂組成物を乾燥させて、上記樹脂組成物を上記基材の凹凸面に追随させる工程と、
上記基材の凹凸面に追随した上記樹脂組成物を硬化し、ハードコート層を形成する工程と
を備え、
上記ハードコート層の表面には、上記基材の凹凸形状に倣った凹凸形状が形成され、
上記ハードコート層の表面の凹凸形状は、上記基材の凹凸形状よりもなだらかである防眩性フィルムの製造方法。
【発明の詳細な説明】
【技術分野】
【０００１】
本発明は、防眩性フィルム、およびその製造方法に関する。詳しくは、基材上にハードコート層を備える防眩性フィルムに関する。
【背景技術】
【０００２】
近年、液晶ディスプレイ（Liquid Crystal Display：ＬＣＤ）やプラズマディスプレイ（Plasma Display Panel：ＰＤＰ）などの各種表示装置が広く普及している。これらの表示装置の画面は、太陽光や室内照明などの外光が映り込むことによって、特に明所での視認性が著しく阻害されるので、画面表面で外光を拡散反射させる防眩性フィルムなどの光学フィルムが多用されている。
【０００３】
しかし、高精細な画像表示装置の最表面に凹凸からなる防眩フィルムを設けた場合、画素と防眩面の凹凸形状とが干渉し、輝度分布が発生して“ギラツキ”を生じる場合がある。ギラツキが生じると、画像の鮮明度が低下し、表示画像の視認性が低下してしまう。そこで、ギラツキを低減させる技術として、防眩性フィルム内部に光散乱効果を与え、内部ＨＡＺＥを付与することが提案されている。
【０００４】
従来提案されている上記技術について、以下に示す。
特許文献１には、金属金型を用いたエンボス法により凹凸形状が付与された防眩層を備え、その防眩層内には非真球状の光拡散性粒子が分散されている防眩性フィルムが開示されている。この防眩性フィルムでは、防眩層内に分散されている非真球状の光拡散性粒子により、内部ヘイズが付与される。
【０００５】
特許文献２には、第１の微細凹凸形状を表面に有する基材と、第１の微細凹凸形状上に形成された、第２の微細凹凸形状を表面に有するハードコート層とを備え、基材とハードコート層との屈折率差が０．０６以上である防眩性フィルムが開示されている。また、ハードコート層表面の第２の微細凹凸形状は、ハードコート層に内添されたフィラーを表面から露出させることにより形成されること、または、基材表面の第１の微細凹凸形状を利用して形成されることが記載されている。この防眩性フィルムでは、第１の微細凹凸形状により、内部ヘイズが付与される。
【先行技術文献】
【特許文献】
【０００６】
【特許文献１】特開２００９−１２２３７１号公報（請求項１、段落［００２６］〜段落［００３０］）
【０００７】
【特許文献２】特開２００９−１５０９９８号公報（請求項１、段落［００６９］）
【発明の概要】
【発明が解決しようとする課題】
【０００８】
しかしながら、特許文献１に記載された防眩性フィルムでは、金属金型を用いたエンボス法により、防眩性フィルムの表面凹凸を形成するため、要求される防眩性、およびコントラスト毎に鋳型を作製する必要がある。したがって、多品種生産には不向きである。
【０００９】
特許文献２に記載された防眩性フィルムでは、ハードコート層表面の凹凸形状（第２の微細凹凸形状）が、ハードコート層内に添加された微粒子を表面からの突出、または基材表面に形成された凹凸形状（第１の凹凸形状）により形成されるため、ギラツキを抑制しつつ、防眩性とコントラストとを両立することは困難である。すなわち、ハードコート層内に添加された微粒子を表面から突出させることにより、ハードコート層表面の凹凸形状を形成した場合には、高角度の表面傾斜が形成されてしまう。このため、表示装置に対して十分な防眩性を付与することはできるが、外光の散乱範囲が広く画面が白ちゃけてしまい、表示装置の表示面のコントラストが低下する。一方、基材表面に形成された凹凸形状により、ハードコート層表面の凹凸形状を形成した場合には、ギラツキを付与するための基材表面の凹凸と、防眩性を付与するためのハードコート層表面とが相関しているため、ギラツキを抑制しつつ、防眩性とコントラストとを両立することは困難となる。
【００１０】
したがって、本発明の目的は、ギラツキを抑制しつつ、防眩性とコントラストとを両立することができる、多品種生産が容易である防眩性フィルム、およびその製造方法を提供することにある。
【課題を解決するための手段】
【００１１】
上述の課題を解決するために、第１の発明は、
凹凸形状の面を有する基材と、
基材の凹凸形状の面に形成されたハードコート層と
を備え、
ハードコート層の表面には、基材の凹凸形状に倣った凹凸形状が形成され、
ハードコート層の表面の凹凸形状は、基材の凹凸形状よりもなだらかであり、
基材の凹凸面には、多数の微細構造体が形成されている防眩性フィルムである。
【００１２】
第２の発明は、
レーザー加工、またはエッチング処理により、原盤に凹凸面を形成する工程と、
界面活性剤を含んでいるエッチング液を用いて、原盤の凹凸面に対してエッチング処理を施し、原盤の凹凸面に転写用微細構造体を形成する工程と、
転写用微細構造体が形成された原盤の凹凸面を基材に転写して、微細構造体が形成された凹凸面を有する基材を形成する工程と、
無機系および／または有機系の構造粘性剤を含有する電離放射線硬化型樹脂を、基材の凹凸面に塗布する工程と、
塗布した電離放射線硬化型樹脂を乾燥させて、電離放射線硬化型樹脂を基材の凹凸面に追随させる工程と、
基材の凹凸面に追随した電離放射線硬化型樹脂を硬化し、ハードコート層を形成する工程と
を備え、
ハードコート層の表面には、基材の凹凸形状に倣った凹凸形状が形成され、
ハードコート層の表面の凹凸形状は、基材の凹凸形状よりもなだらかである防眩性フィルムの製造方法である。
【００１３】
第３の発明は、
界面活性剤を含んでいるエッチング液を用いて、エッチング処理を原盤に施すことにより、転写用微細構造体が形成された凹凸面を原盤に形成する工程と、
転写用微細構造体が形成された原盤の凹凸面を基材に転写して、微細構造体が形成された凹凸面を有する基材を形成する工程と、
無機系および／または有機系の構造粘性剤を含有する電離放射線硬化型樹脂を、基材の凹凸面に塗布する工程と、
塗布した電離放射線硬化型樹脂を乾燥させて、電離放射線硬化型樹脂を基材の凹凸面に追随させる工程と、
基材の凹凸面に追随した電離放射線硬化型樹脂を硬化し、ハードコート層を形成する工程と
を備え、
ハードコート層の表面には、基材の凹凸形状に倣った凹凸形状が形成され、
ハードコート層の表面の凹凸形状は、基材の凹凸形状よりもなだらかである防眩性フィルムの製造方法である。
【００１４】
本発明では、防眩性フィルムの基材の凹凸面には、多数の微細構造体が形成されている。したがって、防眩性フィルムに内部ヘイズを付与することができる。この防眩性フィルムを表示装置の表示面に適用した場合、ギラツキが低減されて、視認性が向上する。また、多数の微細構造体は、ハードコート層表面の凹凸形状に実質的に寄与しないので、ハードコート層表面の凹凸形状と、内部ヘイズを付与するための微細構造体の形状とを独立に調整することができる。ギラツキを抑制しつつ、防眩性とコントラストとを両立することができる。
【００１５】
また、防眩性フィルムは、基材の凹凸面にハードコート層を形成した構成を有しているので、ハードコート層を形成するための塗料の物性を適宜調整することにより、ハードコート層表面の凹凸形状を容易に調整することができる。すなわち、防眩性フィルムの防眩性を容易に調整することが可能である。したがって、防眩性フィルムの多品種生産が容易である。
【発明の効果】
【００１６】
以上説明したように、本発明によれば、ギラツキを抑制しつつ、防眩性とコントラストとを両立することができる、多品種生産が容易である防眩性フィルムを実現することができる。
【図面の簡単な説明】
【００１７】
【図１】図１は、本発明の第１の実施形態に係る防眩性フィルムの一構成例を示す断面図である。
【図２】図２Ａ、図２Ｂは、ハードコート層表面に形成された突起の底面の定義を説明するための図である。
【図３】図３は、基材の凹凸面の形状の一例を示す平面図である。
【図４】図４は、構造体の最小距離Ｒmおよび最大距離ＲMの好ましい範囲を示すグラフである。
【図５】図５Ａは、微細構造体の形状の第１の例を示す略線図である。図５Ｂは、微細構造体の形状の第２の例を示す略線図である。図５Ｃは、微細構造体の形状の第３の例を示す略線図である。
【図６】図６は、本発明の第１の実施形態に係る防眩性フィルムの製造方法の一例について説明するためのフローチャートである。
【図７】図７Ａ〜図７Ｃは、本発明の第１の実施形態に係る防眩性フィルムの製造方法の一例について説明するための工程図である。
【図８】図８Ａ〜図８Ｄは、本発明の第１の実施形態に係る防眩性フィルムの製造方法の一例について説明するための工程図である。
【図９】図９Ａ〜図９Ｃは、本発明の第１の実施形態に係る防眩性フィルムの製造方法の一例について説明するための工程図である。
【図１０】図１０Ａ〜図１０Ｃは、乱数ｒおよび円の半径の例を示すグラフである。
【図１１】図１１Ａ〜図１１Ｃは、乱数ｒおよび円の半径の例を示すグラフである。
【図１２】図１２Ａ〜図１２Ｄは、ランダムドット生成アルゴリズムについて説明するための図である。
【図１３】図１３は、Ｘ軸上データの生成方法１について説明するためのフローチャートである。
【図１４】図１４は、Ｘ軸上データの生成方法２について説明するためのフローチャートである。
【図１５】図１５は、円の充填方法１について説明するためのフローチャートである。
【図１６】図１６は、円の充填方法２について説明するためのフローチャートである。
【図１７】図１７は、Ｘ軸上の開始点と終了点を同一パターンにする方法を説明するためのフローチャートである。
【図１８】図１８は、ランダムパターンの生成方法を実効するためのパターン生成装置の一構成例を示すブロック図である。
【図１９】図１９は、本発明の第２の実施形態に係る防眩性フィルムに備えられる基材の凹凸面の形状の一例を示す平面図である。
【図２０】図２０は、本発明の第３の実施形態に係る液晶表示装置の一構成を示す断面図である。
【図２１】図２１Ａは、比較例１の基材の表面形状を示す図である。図２１Ｂは、実施例１の基材の表面形状を示す図である。
【図２２】図２２Ａは、比較例１のハードコート層の表面形状を示す図である。図２２Ｂは、実施例１のハードコート層の表面形状を示す図である。
【発明を実施するための形態】
【００１８】
本発明の実施形態について図面を参照しながら以下の順序で説明する。
１．第１の実施形態（基材の凹凸面に多数の微細構造体が形成された例）
２．第２の実施形態（２種の構造体により基材の凹凸面が形成された例）
３．第３の実施形態（表示装置の表面に防眩性フィルムを適用した例）
【００１９】
＜１．第１の実施形態＞
［１．１．防眩性フィルムの構成］
図１は、本発明の第１の実施形態に係る防眩性フィルムの一構成例を示す断面図である。この防眩性フィルム１は、表面に凹凸形状を有し、この凹凸形状により反射光を散乱させる光学フィルムである。図１に示すように、防眩性フィルム１は、凹凸面を有する基材１１と、この基材１１の凹凸面上に形成されたハードコート層１２とを備える。ハードコート層１２の表面には、基材１１の凹凸形状に倣った凹凸形状が形成されている。ハードコート層１２の表面の凹凸形状は、基材１１の凹凸形状よりもなだらかである。基材１１の凹凸面には、多数の微細構造体１１ｂが形成されている。
【００２０】
ハードコート層１２の凹凸面は、頂部から底部に向かって広がる側面を有する複数の突起１２ａを備える。このような側面を有する複数の突起１２ａを備えることで、防眩性フィルム１の凹凸面をなだらかなうねりにより形成することができる。すなわち、防眩性を損なうことなく、外光の散乱範囲を狭くすることができる。複数の突起１２ａのうち隣り合う突起１２ａの底面同士が、接するまたはほぼ接する関係にある。このような関係にあると、防眩性フィルム１の凹凸面における突起１２ａの充填率を高め、平坦部を減らして、防眩性を高めることができる。ここで、突起１２ａの底面同士がほぼ接するとは、突起１２ａの底面同士の距離が０μｍより大きく８０μｍ以下の範囲内で隣り合っていることを意味する。
【００２１】
図２Ａ、図２Ｂは、突起の底面の定義を説明するためのものである。
突起１２ａの底面は、図２Ａに示すように、以下のようにして求めた値である。ある任意の突起１２ａについて、ｚ軸を含む面における断面形状を評価する。突起１２ａの頂点からその側面を左右それぞれに下っていき、それぞれで最初に遭遇する極小値αの位置同士を任意の断面について結んでできた図形１２ｖをｘｙ平面に投影する。この投影してできた図形１２ｗを突起１２ａの底面と定義する。
【００２２】
また、図２Ｂに示すように、隣接する突起１２ａの間に隙間がある場合、この隙間部分が平面状となる。この場合には、上記極小値αの位置は以下のように定義される。すなわち、突起１２ａの頂点からその側面を左右それぞれに下っていき、突起１２ａの側面と平面状の隙間部分との境界点を極小値αの位置とする。
【００２３】
凹凸面の高さ（突起１２ａの高さ）とは、ｚ軸方向における突起１２ａの頂点と突起間の極小値との位置の差である。但し、ｚ軸方向とは、基材１１の厚さ方向である。ｘ軸方向、およびｙ軸方向とは、防眩性フィルム１の面内において互いに直交するとともに、ｚ軸と直交する方向である。
【００２４】
ハードコート層１２の凹凸面の最大高さ（Ｒｚ）が、０．１μｍ以上１μｍ以下、好ましくは０．２５μｍ以上０．９５μｍ以下である。０．１μｍ未満であると、外光の散乱範囲が狭くなりすぎ、防眩性が損なわれる傾向がある。一方、１μｍを超えると、外光の散乱範囲が広くなりすぎ、防眩性フィルム１を液晶表示装置などに適用した場合に、表示面の黒さが低下し、視認性が低下する傾向がある。
【００２５】
ハードコート層１２の凹凸面の十点平均粗さ（Ｒｚｊｉｓ）が、０．１μｍ以上０．７μｍ以下の範囲内であることが好ましい。正面から観察したときに感じられるギラツキを抑制することができるからである。このようにハードコート層１２の十点平均粗さ（Ｒｚｊｉｓ）が、０．１μｍ以上０．７μｍ以下の範囲内である場合において、基材表面に多数の微細構造体１１ｂを形成することが好ましい。防眩性フィルム１を斜めから観察したときに感じられるギラツキも抑制でき、あらゆる角度から観察してギラツキが感じられなくなる傾向にあるからである。
【００２６】
ハードコート層１２の凹凸面は、２．５°以上の傾斜角度成分と２°以下の傾斜角度成分との比が１／１０００以下であり、０．５°以下の傾斜角度成分が全体の８５％以下である傾斜角度分布を有する。２．５°以上の傾斜角度成分と２°以下の傾斜角度成分との比が１／１０００を超えると、防眩性フィルム１を液晶表示装置などに適用した場合に、表示面の黒さが低下し、視認性が低下する傾向がある。０．５°以下の傾斜角度成分が全体の８５％を超えると、防眩性が低下する傾向がある。
【００２７】
ハードコート層１２の凹凸面は、３°以上の傾斜角度成分が０．１％以下であるの傾斜角度分布を有していることが好ましい。３°以上の傾斜角度成分が０．１％を超えると、防眩性フィルム１を液晶表示装置などに適用した場合に、表示面の黒さが低下し、視認性が低下する傾向がある。
【００２８】
ハードコート層１２の凹凸面は、２°以下の傾斜角度成分が９０％以上である傾斜角度分布を有していることが好ましい。２°以下の傾斜角度成分が９０％未満であると、防眩性フィルム１を液晶表示装置などに適用した場合に、表示面の黒さが低下し、視認性が低下する傾向がある。
【００２９】
ハードコート層１２の凹凸面は、１°以下の傾斜角度成分が４０％以上である傾斜角度分布を有していることが好ましい。１°以下の傾斜角度成分が４０％未満であると、３°以上の成分が増加、２°以下成分が減少傾向になり、視認性の低下を招く。
【００３０】
防眩性フィルム１における反射光の５°ゲインは、好ましくは０．３以下、より好ましくは０．０５以下の範囲内である。５°ゲインが０．３を超えると、防眩性フィルム１への入射光の散乱範囲が広くなっていまい、白ちゃける傾向がある。
【００３１】
防眩性フィルム１の全光線透過率は、９０％以上であることが好ましい。９０％以上であると、基材１１の透過性を劣化させることなく、バックライトからの光量を保てるからである。へイズは５％以下であることが好ましい。５％以下であると、バックライト光の散乱、および表面反射光の散乱を抑制でき、黒を黒として視認できるからである。なお、ヘイズは、表面ヘイズと内部ヘイズとを加算したものである。
【００３２】
内部ヘイズは、好ましくは１％以上２０％以下、より好ましくは１％以上５％以下である。１％未満であると、基材１１の凹凸面が滑らかとなり、ギラツキ低減の効果が低下する傾向にある。２０％を超えると、表示装置に防眩性フィルム１を適用したときに、画面が白っぽくなり、視認性が失われる傾向にある。５％以下とすると、微細構造体１１ｂの形成のみで内部ヘイズを容易に付与することができる。内部ヘイズを５％より大きくする場合には、ハードコート層１２の表面形状に影響がない範囲で、ハードコート層１２に微粒子を添加するようにしてもよい。
【００３３】
防眩性フィルム１の２０°光沢度は、２０以上７８以下であることが好ましい。２０未満であると、白ちゃける傾向がある。一方、７８を超えると、防眩性が不十分となる傾向がある。
【００３４】
基材１１とハードコート層１２との屈折率が異なることが好ましい。基材１１とハードコート層１２との屈折率差が、０．０１以上０．２以下であることが好ましい。０．０１未満であると、ギラツキを抑える程度の内部ヘイズを得ることが困難となる傾向がある。一方、０．２を超えると、界面での反射率が増加し、光の利用効率が低下する傾向がある。
【００３５】
突起１２ａの底面の形状が、円形状、楕円形状および多角形状の少なくとも１種であることが好ましく、多角形状であることがより好ましい。突起１２ａの底面の形状が円形状、楕円形状および多角形状の少なくとも１種であると、高角度の表面傾斜を少なく抑えることができる傾向にある。突起１２ａの底面の形状が多角形状であると、ハードコート層１２の凹凸面における突起１２ａの充填率を高め、平坦部を減らして、防眩性を高めることができる。
【００３６】
（基材）
基材１１の凹凸面は、凸部である多数の構造体１１ａを基材表面に形成することにより構成されている。多数の構造体１１ａは、充填率の向上の観点からすると、互いに隣接していることが好ましいが、図１に示すように、構造体間に隙間１１ｃを設けるようにしてもよい。
【００３７】
また、基材１１の凹凸面には、多数の微細構造体１１ｂが形成されている。構造体間に隙間１１ｃが設けられている場合には、この隙間１１ｃにも多数の微細構造体１１ｂが形成されていることが好ましい。内部ヘイズをより増加させて、ギラツキ抑制の効果を向上することができるからである。
【００３８】
基材１１は、例えば、透明性を有するプラスチック基材である。基材１１の形状としては、例えば、透明性を有するフィルムなどを用いることができる。ここで、フィルムにはシートも含まれるものと定義する。基材１１の材料としては、例えば、公知の高分子材料を用いることができる。公知の高分子材料としては、具体的には例えば、トリアセチルセルロース（ＴＡＣ）、ポリエステル（ＴＰＥＥ）、ポリエチレンテレフタレート（ＰＥＴ）、ポリイミド（ＰＩ）、ポリアミド（ＰＡ）、アラミド、ポリエチレン（ＰＥ）、ポリアクリレート、ポリエーテルスルフォン、ポリスルフォン、ポリプロピレン（ＰＰ）、ジアセチルセルロース、ポリ塩化ビニル、アクリル樹脂（ＰＭＭＡ）、ポリカーボネート（ＰＣ）、エポキシ樹脂、尿素樹脂、ウレタン樹脂、メラミン樹脂などが挙げられる。基材１１の厚さは、生産性の観点から３８〜１００μｍであることが好ましいが、この範囲に特に限定されるものではない。
【００３９】
（構造体）
図３は、基材１１の凹凸面の形状の一例を示す平面図である。図３に示すように、この基材１１の表面には、凸部である構造体１１ａが不規則に（ランダム）に形成されている。この構造体１１ａは、２次元的または３次元的に不規則に形成されていることが好ましい。このような基材１１の凹凸面に倣ったハードコート層表面を形成することで、ハードコート層１２の表面を２次元的または３次元的に不規則な凹凸形状とすることができるからである。また、構造体１１ａの底面の大きさは、不規則に変化することが好ましい。このような基材１１の凹凸面に倣ったハードコート層表面を形成することで、ハードコート層表面の凹凸形状（うねり）の周期を不規則に変化させることができるからである。ここで、２次元的に不規則とは、防眩性フィルム１または基材１１の面内方向に、構造体１１ａまたは凹凸が不規則に形成されていることをいう。また、３次元的に不規則とは、防眩性フィルム１または基材１１の面内方向に、構造体１１ａまたは凹凸が不規則に形成されていると共に、防眩性フィルム１または基材１１の厚さ方向にも、構造体１１ａまたは凹凸が不規則に形成されていることをいう。
【００４０】
構造体１１ａは、この構造体１１ａの頂部から底部に向かって広がる側面を有していることが好ましい。このような形状を有する場合、隣り合う構造体１１ａの底面同士が、接するまたはほぼ接することが好ましい。凹部または凸部である構造体１１ａの形状としては、例えば、ドーム状、錐体状または柱状が挙げられるが、これらの形状に限定されるものではなく、所望とする光学特性に応じて任意に選択することができる。ドーム状としては、例えば、半球状、半楕円球状を挙げることができる。錐体状としては、例えば、先端が尖った錐体状、先端に曲率を有する錐体状、先端が切り落とされた錐体状を挙げることができる。具体的には例えば、円錐状、円錐台状、楕円錐、楕円錐台状、多角錐状、多角錐台状などを挙げることができる。多角錐の形状としては、例えば、四角錐、六角錐、八角錐などの形状が挙げられる。柱状としては、例えば、円柱状、多角柱状などを挙げることができる。多角柱の形状としては、例えば、四角柱、六角柱、八角柱などの形状が挙げられる。また、構造体１１ａに形状異方性を付与してもよく、表示装置の水平方向および垂直方向の光学特性を調整する観点から、例えば基材１１の面内方向のうち、直交する２方向に形状異方性を付与することが好ましい。具体的には、形状異方性を有する構造体１１ａの形状としては、例えば、楕円柱状、半楕円球状、楕円錐台状、一方向に引き伸ばされた多角柱状または多角錐状などが挙げられる。
【００４１】
構造体１１ａの底面の形状としては、円形状、楕円形状および多角形状の少なくとも１種であることが好ましく、多角形状であることがより好ましい。これにより、ハードコート層１２を基材１１の凹凸に追随させて形成した場合、ハードコート層１２の突起１２ａの底面形状を、円形状、楕円形状および多角形状の少なくとも１種とすることができるからである。構造体１１ａの底面の多角形状としては、例えば、四角形状、六角形状、八角形状などが挙げられる。構造体１１ａの底面を楕円形状や多角形状にする場合には、構造体１１ａの底面形状が、例えば同一方向に揃うように構造体１１ａが基材表面に配置される。具体的には、構造体１１ａの底面を楕円形状にする場合には、その長軸方向または短軸方向が同一方向に揃うように配置される。構造体１１ａの底面を多角形状にする場合には、同一の角度を有する角が同一方向に揃うように配置される。構造体１１ａの底面の形状は、所望とする特性に応じて選択することが好ましい。例えば、構造体１１ａの底面の形状を楕円形状とした場合には、短軸方向に比して長軸方向がより滑らかな凹凸形状となるため、長軸方向からの外光の影響を受けにくくなり、表示画面などが白っぽくなることを抑制できる。また、短軸方向は、長軸方向に比して凹凸形状が荒れるため、良好な防眩性を確保することができる。すなわち、構造体１１ａの底面を楕円形状とした場合には、全体として高防眩性であり、かつ高コントラストな防眩性フィルム１を得ることができる。
【００４２】
構造体１１ａが以下の（１）〜（３）の関係を満たすことが好ましい。モアレの発生を抑制でき、かつ、防眩性およびコントラストに優れた防眩性フィルム１を得ることができるからである。
（１）構造体１１ａの底面の大きさが、最小距離Ｒm以上、最大距離ＲM以下の範囲内でランダムに変化する。
（但し、最小距離Ｒm：構造体１１ａの底面の重心から底面の周縁までの最短距離、最大距離ＲM：構造体１１ａの底面の重心から底面の周縁までの最大距離）
（２）構造体１１ａの底面同士が、接するまたはほぼ接する関係にある。
（３）構造体１１ａの底面の最小距離Ｒmと最大距離ＲMは、Ｒm／ＲM≦０．９の関係を満たす。
（１）の関係を満たさず、構造体１１ａの底面の大きさがランダムに変化しない場合には、モアレが発生する傾向がある。（２）の関係を満たさず、構造体１１ａの底面同士が、接するまたはほぼ接する関係にない場合には、充填率が低下し、防眩性が低下する傾向がある。（３）の関係を満たさず、Ｒm／ＲM＞０．９となると、配置が規則的になり、モアレが発生しやすくなる傾向がある。ここで、構造体１１ａの底面同士がほぼ接するとは、構造体１１ａの底面同士の距離が０μｍよりも大きく８０μｍ以下の範囲内で隣り合っていることを意味する。
【００４３】
図４は、構造体の最小距離Ｒmおよび最大距離ＲMの好ましい範囲を示す。図４に示すように、Ｒm／ＲM≦０．９の関係を満たすことが好ましい。また、構造体１１ａの最小距離Ｒmおよび最大距離ＲMは、好ましくはＲm＜ＲM≦７５μｍ、より好ましくは１０μｍ≦Ｒm＜ＲM≦７５μｍの範囲内である。最小距離Ｒmが１０μｍ未満になると、防眩性を得ようとすると白濁感が上昇し、白濁感を抑えようとすると防眩性が低下する傾向がある。すなわち、防眩性と白濁感の抑制とを両立することが困難になる傾向がある。最大距離ＲMが７５μｍを超えると、表面がざらついたり、画面を見たときにぎらついて見えたりする傾向がある。
【００４４】
最小距離Ｒmと最大距離ＲMがＲm／ＲM≦０．９、１０μｍ≦Ｒm＜ＲM≦７５μｍの関係を満たす場合、ハードコート層１２の表面の平均凹凸高さＰＶが、０．１５μｍ≦ＰＶ≦１．６μｍの範囲内であることが好ましい。ＰＶが０．１５μｍ未満になると、防眩性が得られなくなる傾向がある。ＰＶが１．６μｍを超えると、白濁感が上昇し、白濁度が０．６４％を越える傾向がある。白濁度は、０．６４％以下であることが好ましい。０．６４％以下であると、バックライト光の散乱、および表面反射光の散乱を抑制でき、黒を黒として視認できるからである。ＰＶは凸部（構造体１１ａ）の最高点と、隣接する凸部間にできる谷部の最低点との間の高さを示す。
【００４５】
なお、構造体１１ａの底面が円形状である場合には、上述の各関係において、最小距離Ｒmは最小半径Ｒmであり、最大距離ＲMは最大半径ＲMである。また、構造体１１ａの底面が、楕円形状である場合には、最小距離Ｒmは短軸長さ（短径）の最小値Ｒmであり、最大距離ＲMは長軸長さ（長径）の最大値ＲMである。
【００４６】
（微細構造体）
微細構造体１１ｂは、構造体１１ａの表面のうちの少なくとも一部に形成される。ギラツキ低減の観点からすると、構造体１１ａの表面全体に微細構造体１１ｂを形成することが好ましい。微細構造体１１ｂは、構造体１１ａよりも小さい凸部または凹部である。図１に示すように、構造体間に隙間１１ｃが形成されている場合には、構造体１１ａの表面、および構造体間の隙間１１ｃの少なくとも一方に、微細構造体１１ｂを形成するようにしてもよい。ギラツキの低減の観点からすると、構造体１１ａの表面、および構造体間の隙間１１ｃの両方に微細構造体１１ｂを形成することが好ましい。
【００４７】
微細構造体１１ｂが基材１１の凹凸面に形成されているか否かは、例えば以下のようにして確認することができる。すなわち、ＴＡＣフィルムなどの基材１１を溶剤により溶解し、ハードコート層１２と基材１１との界面を露出させ、この界面を顕微鏡を用いて観察することにより、微細構造体１１ｂの形成の有無を確認できる。
【００４８】
微細構造体１１ｂの形状としては、ドット状、線状などを挙げることができ、これらの形状を組合せて用いてもよい。線状としては、直線状、曲線状、円環状ならびにそれらの組合せを挙げることができ、所望とする特性に応じて、これらの形状のうちから適宜選択することが好ましい。微細構造体１１ｂの高さおよび幅は、例えば、構造体１１ａのものよりも小さく形成されている。微細構造体１１ｂは、例えば、構造体１１ａよりも短い周期で基材１１の凹凸面に形成されている。微細構造体１１ｂは、例えば、エッチング工程において用いられるエッチング液に界面活性剤を添加することにより形成することができる。
【００４９】
微細構造体１１ｂは、ハードコート層表面の凹凸形状の形成に実質的に寄与しない程度の大きさであることが好ましい。ここで、実質的に寄与しないとは、ハードコート層表面の拡散反射特性が、微細構造体１１ｂが存在しない場合とほぼ等しいことを意味している。具体的には、微細構造体１１ｂの形成による表面ヘイズの変位が、２％以内であることを意味する。
【００５０】
図５Ａは、微細構造体の形状の第１の例を示す略線図である。図５Ａに示すように、ドット状に突出した複数の微細構造体１１ｂが、構造体１１ａの表面に形成されている。複数の微細構造体１１ｂの配置は特に限定されるものではなく、所望とする特性に応じて規則的配置およびランダム配置のいずれを採用してもよい。
【００５１】
図５Ｂは、微細構造体の形状の第２の例を示す略線図である。図５Ｂに示すように、直線状に突出した複数の微細構造体１１ｂが、構造体１１ａの頂部から底部に向かって延在されている。
【００５２】
図５Ｃは、微細構造体の形状の第３の例を示す略線図である。図５Ｃに示すように、円環状に突出した複数の微細構造体１１ｂが、構造体１１ａの頂部から底部に渡って形成されている。すなわち、構造体１１ａの表面には蛇腹状の稜部が形成されている。
【００５３】
（ハードコート層）
ハードコート層１２は、基材１１の表面、すなわち防眩性フィルム１が適用される偏光子、および表示装置の画面などの表面に耐擦傷性と防眩性とを併せて付与するためのものであり、例えば、基材１１より硬い高分子樹脂層である。ハードコート層１２は、樹脂組成物を基材１１の凹凸面上に塗布、乾燥、硬化して得られる。ハードコート層１２は、基材１１の凹凸面に倣った凹凸形状を表面に有している。この凹凸形状は、基材１１の凹凸面に倣った連続的な波面であることが好ましい。凹凸形状は、２次元的または３次元的に不規則な凹凸形状であることが好ましい。モアレの発生を抑制することができるからである。ハードコート層１２の凹部および凸部の位置はそれぞれ、基材１１の凹部および凸部の位置と対応していることが好ましい。ハードコート層表面の凹凸量は、例えば基材表面の凹凸量より小さく、ハードコート層の塗布厚が厚いほど凹凸量が小さくなる傾向がある。任意の方向に切断したときのハードコート層断面が、連続波形状であることが好ましい。これにより、ハードコート層表面に滑らかなうねりを形成し、このうねりにより光を拡散することができる。ここで、連続的な波面とは、ハードコート層表面に不連続点や段差がなく滑らかにつながっていること、具体的には、ハードコート層表面の任意の点において微分可能であることを示す。ハードコート層１２の表面に形成された突起１２ａの高さは、その底面の大きさと相関して連続的に変化していることが好ましい。このように突起１２ａの高さが連続的に変化することで、分光現象をより抑制することができるからである。分光現象がある場合、遠くの蛍光灯を映し込んだとき、蛍光灯の周囲に虹模様が発生する。
【００５４】
［１．２．防眩性フィルムの製造方法］
次に、図６に示すフローチャート、および図７〜図９に示す工程図を参照しながら、本発明の第１の実施形態に係る防眩性フィルムの製造方法の一例について説明する。
【００５５】
（メッキ処理工程）
まず、ステップＳ１において、必要に応じて、被加工体である原盤２１の表面に、メッキ処理を施し、銅メッキなどのメッキ層を形成する。被加工体である原盤２１の形状としては、例えば、板状、シート状、フィルム状、ブロック状、円柱状、円筒状などが挙げられる。円柱状、または円筒状の原盤２１としては、例えば、誘導発熱ジャケットロール、熱媒循環ロール、ヒーター内臓ロールなどの加熱ロールを用いることができる。
【００５６】
（レジスト層形成工程）
次に、ステップＳ２において、原盤２１の表面上に、レジスト層２２を形成する（図７Ａ参照）。レジスト層２２の材料としては、例えば、無機レジストおよび有機レジストのいずれも用いることができる。なお、原盤２１が円柱状または円筒状を有する場合には、それらの外周面にレジスト層２２を形成することが好ましい。
【００５７】
（露光工程）
次に、ステップＳ３において、例えば、レジスト層２２にレーザー光Ｌ１を照射することにより、所定の露光パターンを有する複数の露光部２２ａをレジスト層２２に形成する（図７Ｂ参照）。具体的には例えば、ランダムパターンを生成し、このランダムパターンに基づき、以下に示すようにレジスト層２２を露光する。すなわち、最小距離Ｒm以上、最大距離ＲM以下の範囲内で露光部２２ａの大きさをランダムに変化させるとともに、露光部２２ａ同士を接するまたはほぼ接するようにしながら、レーザー光Ｌ１をレジスト層２２に照射する。また、露光部２２ａの最小距離Ｒmと最大距離ＲMが、Ｒm／ＲM≦０．９の関係を満たすようにする。但し、最小距離Ｒm：露光部２２ａの重心から外周までの最短距離、最大距離ＲM：露光部２２ａの重心から外周までの最大距離である。露光部２２ａの形状としては、例えば、円形状、楕円形状、多角形状などを挙げることができる。なお、露光部２２ａが円形状である場合には、最小距離Ｒmは最小半径Ｒmであり、最大距離ＲMは最大半径ＲMである。また、露光部２２ａが楕円形状である場合には、最小距離Ｒmは短軸長さ（短径）の最小値Ｒmであり、最大距離ＲMは長軸長さ（長径）の最大値ＲMである。また、ランダムパターンを構成する形状の隙間に、円形状などの形状をさらに配置することが好ましい。
【００５８】
（現像工程）
次に、ステップＳ４において、複数の露光部２２ａが形成されたレジスト層２２を現像する。これにより、露光部２２ａに応じた開口部２２ｂがレジスト層２２に形成される（図７Ｃ参照）。なお、図７Ｃでは、レジストとしてポジ型レジストを用い、露光部２２ａが開口部２２ｂとなる例が示されているが、レジストはこの例に限定されるものではない。すなわち、レジストとしてネガ型レジストを用い、露光部２２ａを残すようにしてもよい。
【００５９】
隣接する開口部２２ｂの間の最小間隔ｄは、１μｍ以上、（Ｄ２×４）μｍ以下であることが好ましい。ここで、Ｄ２は、再エッチング（第２のエッチング処理）によるエッチング深さ（量）である。最小間隔が１μｍ未満であると、再エッチング時に、円柱形状などを有する凹部間の壁が破れてつながってしまい、平坦部が多くなり、防眩性が低下する傾向がある。最小間隔が（Ｄ２×４）μｍを超えると、原盤２１の全面を再エッチングしても、平坦部が多くなってしまい、防眩性が低下する傾向がある。
【００６０】
（エッチング工程）
次に、ステップＳ５において、複数の開口部２２ｂが形成されたレジスト層２２をエッチングマスクとして、原盤２１の表面にエッチング処理（第１のエッチング処理）を施す。これにより、例えば円柱状などを有する複数の凹部２１ａが原盤２１の表面に形成される（図８Ａ参照）。また、このエッチング処理の際に、エッチング条件を調整することにより、多数の転写用微細構造体２１ｂを原盤２１の表面に形成することができる。
【００６１】
エッチングとしては、例えば、ドライエッチングおよびウエットエッチングのいずれも用いることができるが、設備が簡易である点からすと、ウエットエッチングを用いることが好ましい。エッチングとしてウエットエッチングを用いる場合には、エッチング液に界面活性剤を添加することが好ましい。上述したように、多数の転写用微細構造体２１ｂを原盤２１の表面に形成することができるからである。界面活性剤としては、例えば、公知のアルキルスルホン酸塩、アルキルアリールスルホン酸塩、パーフルオロアルキルスルホン酸塩などを用いることができる。
【００６２】
エッチングとしては、例えば、等方性エッチングおよび異方性エッチングのいずれも用いることができ、所望とする構造体１１ａの形状に応じて適宜選択することが好ましい。エッチング処理の深さＤ１は、０．５μｍ以上１０μｍ以下であることが好ましい。０．５μｍ未満であると、防眩性を維持するにはハードコート層１２の膜厚を薄くする必要があり、鉛筆硬度が低下する傾向がある。または、再エッチング処理により、凹部の深さが浅くなる、もしくは平坦部が多くなり、防眩性が低下する傾向がある。一方、１０μｍを超えると、ハードコート塗料の塗布後にザラツキ感が生じる、または白濁を抑えるためにハードコート層１２の厚みを厚くする必要があり、カールが大きくなる傾向がある。また、転写速度が下がり、生産性が低下する傾向もある。エッチング液としては、例えば、塩化第二銅エッチング液（塩化第二銅、塩酸、水）を使用することができるが、これに限定されるわけではない。
【００６３】
（レジスト剥離工程）
次に、ステップＳ６において、アッシングなどにより、基材表面に形成されたレジスト層２２を剥離する（図８Ｂ参照）。これにより、複数の凹部２１ａが基材表面に形成される。すなわち原盤表面に凹凸面が形成される。
【００６４】
（再エッチング工程）
次に、ステップＳ７において、必要に応じて、原盤２１の凹凸面全体に再エッチング処理（第２のエッチング処理）を施す。これにより、原盤２１の表面に形成された複数の凹部２１ａが、例えば円柱状からなだらかなドーム状に変わり、滑らかな凹凸面を有する原盤２３が得られる（図８Ｃ参照）。滑らかな凹凸面は、連続的な波面であることが好ましい。優れた防眩性とコントラストとを両立することができるからである。なお、この原盤２３の凹凸面は、基材１１の凹凸面を反転したものである。
【００６５】
このように再エッチング処理（第２のエッチング処理）をする場合には、例えば、以下のようにして、原盤２３の凹凸面に多数の転写用微細構造体２１ｂを形成するようにすればよい。すなわち、再エッチング工程（第２のエッチング処理工程）のみにおいて、またはエッチング工程（第１のエッチング処理工程）と再エッチング工程（第２のエッチング処理工程）との両工程においてエッチング条件を制御して、原盤２３の凹凸面に多数の転写用微細構造体２１ｂを形成するようにすればよい。この再エッチングの深さＤ２は、（Ｄ１×０．６）μｍ以上（Ｄ１×２）μｍ以下であることが好ましい。（Ｄ１×０．６）μｍ未満であると、ドーム形状などの形成が不十分となり、平坦部が残り、直線傾斜があり、防眩性の改善が不十分となる傾向がある。一方、（Ｄ１×２μｍ）を超えると、凹部の深さが浅くなり過ぎ、または平坦部が多くなり、防眩性が低下する傾向がある。
【００６６】
（メッキ処理工程）
次に、ステップＳ８において、必要に応じて、原盤２３の凹凸面にメッキ処理を施し、ニッケルメッキやクロムメッキなどのメッキ層（図示省略）を形成する。このようにメッキ層を形成することで、長期間使用の磨耗耐久性を向上することができる。なお、メッキ処理後の表面にも、多数の転写用微細構造体２１ｂによる微細な凹凸が原盤表面に保持されるように、メッキ処理を適宜調整することが好ましい。
【００６７】
（形状転写工程）
次に、ステップＳ９において、基材１１の平滑な表面に対して原盤２３を押し当てるとともに、基材１１を加熱することにより、原盤２３の凹凸形状を基材１１に転写する（図８Ｄ参照）。この際、多数の転写用微細構造体２１ｂも基材１１に転写されるように、転写条件を適宜調整することが好ましい。
【００６８】
（塗工工程）
次に、ステップＳ１０において、樹脂組成物（以下、適宜塗料とも称する）１３を基材１１の凹凸面上に塗工する（図９Ａ参照）。塗工方法は、特に限定されるものではなく、公知の塗工方法を用いることができる。公知の塗工方法としては、例えば、マイクログラビアコート法、ワイヤーバーコート法、ダイレクトグラビアコート法、ダイコート法、ディップ法、スプレーコート法、リバースロールコート法、カーテンコート法、コンマコート法、ナイフコート法、スピンコート法などが挙げられる。
【００６９】
（樹脂組成物）
樹脂組成物としては、後工程である乾燥工程（ステップＳ１１）において、粘度が上昇し、流動性が失われる特性を有するものが好ましい。後工程である乾燥工程において、基材１１の凹凸面に樹脂組成物を追随させることができるからである。樹脂組成物としては、製造の容易性の観点からすると、光または電子線などにより硬化する電離放射線硬化型樹脂、または熱により硬化する熱硬化型樹脂を用いることが好ましい。電離放射線硬化型樹脂としては、光により硬化する感光性樹脂組成物が好ましく、紫外線により硬化する紫外線硬化型樹脂組成物が最も好ましい。電離放射線硬化型樹脂、または熱硬化型樹脂は、粘度調整剤、および溶剤を含んでいることが好ましい。これらの材料を含むことで、後工程である乾燥工程において、基材１１の凹凸面に樹脂組成物を追随させることができるからである。
【００７０】
（紫外線硬化型樹脂組成物）
紫外線硬化型樹脂組成物は、例えば、アクリレートと、光重合開始剤と、粘度調整剤と、溶剤とを含有している。また、紫外線硬化型樹脂組成物が、防汚性付与の観点から、防汚剤をさらに含有していることが好ましい。また、紫外線硬化型樹脂組成物が、基材１１への濡れ性向上の観点から、レベリング剤をさらに含有することが好ましい。また、紫外線硬化型樹脂組成物が、帯電防止機能を防眩性フィルム１に付与する観点から、帯電防止剤をさらに含有することが好ましい。また、紫外線硬化型樹脂組成物が、必要に応じて、ハードコートに内部ヘイズを付与する有機または無機フィラーをさらに含有するようにしてもよい。このようにフィラーを含有させる場合、フィラーとマトリクスとの屈折率差は、０．０１以上であることが好ましい。フィラーの平均粒径は、０．１〜１μｍであることが好ましい。また、紫外線硬化型樹脂組成物が、必要に応じて、光安定剤、紫外線吸収剤、難燃剤および酸化防止剤などをさらに含有するようにしてもよい。
【００７１】
以下、アクリレート、光重合開始剤、粘度調整剤、溶剤、帯電防止剤、防汚剤、およびレベリング剤について順次説明する。
【００７２】
（アクリレート）
アクリレートとしては、２個以上の（メタ）アクリロイル基を有するモノマーおよび／またはオリゴマーを用いることが好ましい。このモノマーおよび／またはオリゴマーとしては、例えば、ウレタン（メタ）アクリレート、エポキシ（メタ）アクリレート、ポリエステル（メタ）アクリレート、ポリオール（メタ）アクリレート、ポリエーテル（メタ）アクリレート、メラミン（メタ）アクリレートなどを用いることができる。ここで、（メタ）アクリロイル基とは、アクリロイル基およびメタアクリロイル基のいずれかを意味するものである。ここで、オリゴマーとは、分子量５００以上６００００以下の分子をいう。
【００７３】
（光重合開始剤）
光重合開始剤としては、公知の材料から適宜選択したものを使用できる。公知の材料としては、例えば、ベンゾフェノン誘導体、アセトフェノン誘導体、アントラキノン誘導体などを単独で、または併用して用いることができる。重合開始剤の配合量は、固形分中０．１質量％以上１０質量％以下であることが好ましい。０．１質量％未満であると、光硬化性が低下し、実質的に工業生産に適さない。一方、１０質量％を超えると、照射光量が小さい場合に、塗膜に臭気が残る傾向にある。ここで、固形分とは、硬化後のハードコート層１２を構成する全ての成分、例えば溶剤および粘度調整剤以外の全ての成分をいう。具体的には例えば、アクリレート、光重合開始剤、無機酸化物フィラー、帯電防止剤、レベリング剤、および防汚剤などを固形分という。
【００７４】
（粘度調整剤）
粘度調整材（構造粘性剤）としては、例えば、無機系および／または有機系の粘度調整剤を用いることができ、両者を併用することが好ましい。両者を併用すると、形状追随性が高まるからである。無機系の粘度調整剤としては、例えば、無機酸化物フィラーを用いることができる。無機酸化物フィラーとしては、例えば、シリカ、アルミナ、ジルコニア、五酸化アンチモン、酸化亜鉛、酸化錫、酸化インジウム錫（Indium Tin Oxide：ＩＴＯ）、酸化インジウム、アンチモンドープ酸化錫（Antimony-doped tin oxide：ＡＴＯ）、酸化アルミニウム亜鉛（Alminum Zinc Oxide：ＡＺＯ）などを用いることができる。無機酸化物フィラー表面は、末端に（メタ）アクリル基、ビニル基、またはエポキシ基などの官能基を有する有機系分散剤で表面処理されていることが好ましい。有機系分散剤としては、例えば、上記官能基を末端に有するシランカップリング剤が好適である。末端にアクリル基を有するシランカップリング剤としては、例えば、信越化学工業株式会社製ＫＢＭ−５１０３を挙げることができる。末端にメタクリル基を有するシランカップリング剤としては、例えば、信越化学工業株式会社製ＫＢＭ−５０２、ＫＢＭ−５０３、ＫＢＥ−５０２、ＫＢＥ−５０３を挙げることができる。末端にビニル基を有するシランカップリング剤としては、例えば、信越化学工業株式会社製ＫＡ−１００３、ＫＢＭ−１００３、ＫＢＥ−１００３を挙げることができる。末端にエポキシ基を有するシランカップリング剤としては、例えば、信越化学工業株式会社製ＫＢＭ−３０３、ＫＢＭ−４０３、ＫＢＥ−４０２、ＫＢＥ−４０３を挙げることができる。シランカップリング剤の他、有機カルボン酸を用いるようにしてもよい。このように表面処理された無機酸化物フィラーを用いることで、後述する塗膜の硬化工程において、無機酸化物フィラーがその周囲にある（メタ）アクリルモノマーおよび／またはオリゴマーなどのアクリレートと一体化し、塗膜硬度や可撓性が向上する。
【００７５】
無機酸化物フィラーは、その表面にＯＨ基などを有することが好ましい。これにより、後述する塗膜の乾燥工程において、溶剤が蒸発する過程で、無機酸化物フィラー表面のＯＨ基などと、有機系の粘度調整剤の有する官能基とが、水素結合または配位結合し、塗料の粘度が上昇し、好ましくは塗料がゲル化する。このように粘度が上昇することで、塗料が基材１１の凹凸形状に追随し、塗料表面に基材１１の凹凸形状に倣った凹凸形状が形成される。
【００７６】
無機酸化物フィラーの平均粒径は、例えば、１ｎｍ以上１００ｎｍ以下である。無機酸化物フィラー配合量は、固形分中１０質量％以上７０質量％以下であることが好ましい。なお、全固形分を１００質量％としている。１０質量％未満であると、溶媒蒸発過程で系が高粘度化しなくなる、または、高粘度化に必要な有機系の粘度調整剤量が多くなりすぎ、塗料に濁りが生じる、もしくは塗膜硬度が劣化する傾向がある。一方、７０質量％を超えると、硬化膜の可撓性が低下する傾向がある。
【００７７】
有機系の粘度調整剤としては、例えば、ヒドロキシ基（ＯＨ基）、カルボキシル基（ＣＯＯＨ基）、ウレア基（−ＮＨ−ＣＯ−ＮＨ−）、アミド基（−ＮＨ−ＣＯ−）、アミノ基（ＮＨ2）基を有する分子を用いることができ、これらの官能基から選ばれる少なくとも１種の官能基を２個以上有する分子を用いることが好ましい。また、有機系の粘度調整剤としては、無機酸化物フィラーの凝集を抑制する観点からすると、カルボキシル基を有する分子を用いることが好ましい。公知のタレ止め剤、沈降防止剤を適用することも可能である。有機系の粘度調整剤としては、例えば、ビックケミー・ジャパン株式会社製のＢＹＫ−４０５、ＢＹＫ−４１０、ＢＹＫ−４１１、ＢＹＫ−４３０、ＢＹＫ−４３１、共栄社化学株式会社製のターレン１４５０、ターレン２２００Ａ、ターレン２４５０、フローレンＧ−７００、フローレンＧ−９００などが好適である。有機系の粘度調整剤の配合量は、全塗料１００質量部に対して０．００１〜５質量部であることが好ましい。最適な配合量は、無機酸化物フィラーの材料種および配合量、有機系の粘度調整剤の材料種、ならびに所望のハードコート膜厚に応じて適宜選択することが好ましい。
【００７８】
（溶剤）
溶剤としては、使用するアクリレートなどの樹脂原料を溶解すると共に、基材１１との濡れ性が良好で、かつ、基材１１を白化させないものが好ましい。このような溶剤としては、例えば、アセトン、ジエチルケトン、ジプロピルケトン、メチルエチルケトン、メチルブチルケトン、メチルイソブチルケトン、シクロヘキサノン、ギ酸メチル、ギ酸エチル、ギ酸プロピル、ギ酸イソプロピル、ギ酸ブチル、酢酸メチル、酢酸エチル、酢酸プロピル、酢酸イソプロピル、酢酸ブチル、酢酸イソブチル、酢酸第二ブチル、酢酸アミル、酢酸イソアミル、酢酸第二アミル、プロピオン酸メチル、プロピオン酸エチル、酪酸メチル、酪酸エチル、乳酸メチルなどのケトン類またはカルボン酸エステル類、メタノール、エタノール、イソプロパノール、ｎ−ブタノール、ｓｅｃ−ブタノール、ｔｅｒｔ−ブタノールなどのアルコール類、テトラヒドロフラン、１，４−ジオキサン、１，３−ジオキソランなどのエーテル類を挙げることができる。これらの溶剤は単一でも２成分以上の混合物でもよく、さらに、上記に例示したもの以外の溶剤を樹脂原料の性能が損なわれない範囲で加えることもできる。
【００７９】
（帯電防止剤）
樹脂組成物は、上述のように、帯電防止剤をさらに含有することが好ましい。帯電防止剤としては、四級アンモニウム塩、導電性ポリマー、イオン性液体、および導電性微粒子の少なくとも１種を含んでいることが好ましい。
【００８０】
四級アンモニウム塩としては、４級アンモニウム塩基を分子中に有する化合物を用いることが好ましい。４級アンモニウム塩基を分子中に有する化合物としては、１個または２個以上の４級アンモニウム塩基と、１個または２個以上の（メタ）アクリロイル基とを有するモノマーおよび／またはオリゴマーを用いることが好ましい。その分子内の４級アンモニウム塩基により、帯電防止機能をハードコート層１２に付与することができる。また、モノマーおよび／またはオリゴマーが（メタ）アクリロイル基を有することで、紫外線照射によりマトリクス樹脂などと一体化する。これにより、４級アンモニウム塩のブリードアウトが抑止される。
【００８１】
４級アンモニウム塩基を分子中に有する化合物としては、例えば、メタクリロイルオキシエチルトリメチルアンモニウムクロライド、アクリロイルオキシエチルトリメチルアンモニウムクロライド、アクリロイルアミノプロピルトリメチルアンモニウムクロライド、メタクリロイルアミノプロピルトリメチルアンモニウムクロライド、アクリロイルオキシエチルジメチルベンジルアンモニウムクロライド、メタクリロイルオキシエチルジメチルベンジルアンモニウムクロライド、メタクリロイルアミノプロピルジメチルベンジルアンモニウムクロライド、メタクリロイルオキシエチルトリメチルアンモニウムメチルサルフェート、メタクリロイルアミノプロピルトリメチルアンモニウムメチルサルフェート、メタクリロイルオキシエチルジメチルエチルアンモニウムエチルサルフェート、メタクリロイルアミノプロピルジメチルエチルアンモニウムエチルサルフェート、メタクリロイルオキシエチルトリメチルアンモニウムｐ−トルエンスルホネート、メタクリロイルアミノプロピルトリメチルアンモニウムｐ−トルエンスルホネートなどを挙げることができる。
【００８２】
導電性ポリマーとしては、例えば、置換または無置換のポリアニリン、ポリピロール、ポリチオフェン、およびこれらから選ばれる１種または２種からなる（共）重合体が挙げられる。特にポリピロール、ポリチオフェン、ポリＮ−メチルピロール、ポリ３−メチルチオフェン、ポリ３−メトキシチオフェン、ポリ（３，４−エチレンジオキシチオフェン）、およびこれらから選ばれる１種または２種からなる（共）重合体が好適である。
【００８３】
導電性ポリマーとしては、紫外線硬化型樹脂組成物との相溶性が良いものを選択することが好ましい。相溶性が悪い場合、所望の帯電防止性能を得るために必要な導電性ポリマーの配合量が多くなり、機械特性劣化や着色（透明性劣化）などを招くことになる。
【００８４】
導電性ポリマーが、導電性向上の観点から、ドーパントを含有することが好ましい。ドーパントとしては、例えば、ハロゲン化合物、ルイス酸、プロトン酸などが挙げられる。具体的には、有機カルボン酸、有機スルホン酸などの有機酸、有機シアノ化合物、フラーレン、水素化フラーレン、カルボン酸化フラーレン、スルホン酸化フラーレンなどが挙げられる。ポリスチレンスルホン酸をドープしたポリエチレンジオキシチオフェン溶液は、比較的熱安定性が高く、重合度が低いことから、塗膜成形後の透明性が有利となる点で好ましい。
【００８５】
（防汚剤）
樹脂組成物は、上述のように、防汚剤をさらに含有することが好ましい。防汚剤としては、１個以上の（メタ）アクリル基、ビニル基、またはエポキシ基を有するシリコーンオリゴマーおよび／またはフッ素含有オリゴマーを用いることが好ましい。防眩性フィルム１に耐アルカリ性を付与する必要がある場合、フッ素含有オリゴマーを用いることが好ましい。上記シリコーンオリゴマーおよび／またはフッ素オリゴマーの配合量は、固形分の０．０１質量％以上５質量％以下であることが好ましい。０．０１質量％未満であると、防汚機能が不十分となる傾向がる。一方、５質量％を超えると、塗膜硬度が低下する傾向がある。防汚剤としては、例えば、ＤＩＣ株式会社製のＲＳ−６０２、ＲＳ−７５１−Ｋ、サートマー社製のＣＮ４０００、ダイキン工業株式会社製のオプツールＤＡＣ−ＨＰ、信越化学工業株式会社製のＸ−２２−１６４Ｅ、チッソ株式会社製のＦＭ−７７２５、ダイセル・サイテック株式会社製のＥＢＥＣＲＹＬ３５０、デグサ社製のＴＥＧＯＲａｄ２７００などを用いることが好ましい。
【００８６】
（レベリング剤）
紫外線硬化型樹脂組成物は、上述したように、基材１１への濡れ性向上の観点から、公知のレベリング剤をさらに含有することが好ましい。レベリング剤の配合量は、固形分の０．０１質量％以上５質量％以下であることが好ましい。０．０１質量％未満であると、濡れ性の向上が不十分になる傾向がある。５質量％を超えると、塗膜硬度が低下する傾向がある。
【００８７】
（乾燥工程）
次に、ステップＳ１１において、基材１１の凹凸面上に塗工された樹脂組成物１３を乾燥させることにより、溶剤を揮発させる。乾燥条件は特に限定されるものではなく、自然乾燥であっても、乾燥温度や乾燥時間などを調整する人工的乾燥であってもよい。但し、乾燥時に塗料表面に風を当てる場合、塗膜表面に風紋が生じないようすることが好ましい。また、乾燥温度および乾燥時間は塗料中に含まれる溶剤の沸点によって適宜選定することが可能である。その場合、乾燥温度および乾燥時間は、基材１１の耐熱性を配慮し、熱収縮により基材１１の変形が起きない範囲で選定することが好ましい。
【００８８】
溶剤が蒸発する過程で、例えば、塗料の固形分濃度が上昇し、無機酸化物フィラーと有機系の粘度調整剤とが系内で水素結合または配位結合などの結合を介したネットワークを形成し、粘度が上昇し、高粘度化する。このように高粘度化することにより、基材１１の凹凸形状が乾燥した樹脂組成物の表面１３ｓに残される（図９Ｂ参照）。すなわち、乾燥した樹脂組成物の表面１３ｓに適度な滑らかさが形成され、防眩性が発現する。また、上述の高粘度化により、樹脂組成物１３の流動性が失われることが好ましい。上述のように、樹脂組成物が溶媒蒸発過程で高粘度化すると、乾燥後の樹脂組成物が基材１１の凹凸形状に倣い、防眩性が発現する。これに対して、樹脂組成物が高粘度化しない場合、乾燥した樹脂組成物により、基材１１の凹凸形状がつぶれてしまい、防眩性が得られなくなる。
【００８９】
（硬化工程）
次に、ステップＳ１２において、例えば電離放射線照射Ｌ２または加熱により、基材１１１の凹凸面上にて乾燥された樹脂組成物１３を硬化させる。これにより、滑らかな凹凸形状を有するハードコート層１２が形成される（図９Ｃ参照）。電離放射線としては、例えば、電子線、紫外線、可視光線、ガンマ線、電子線などを用いることができ、生産設備の観点から、紫外線が好ましい。積算照射量は、樹脂組成物１３の硬化特性、ならびに樹脂組成物１３および基材１１の黄変抑制などを考慮して適宜選択することが好ましい。また、照射の雰囲気としては、樹脂組成物の種類に応じて適宜選択することが好ましく、例えば、空気、窒素、アルゴンなどの不活性ガスの雰囲気が挙げられる。
以上により、目的とする防眩性フィルム１が得られる。
【００９０】
また、下地パターン（基材１１の凹凸パターン）の形成法は、突起径分布選択性、ランダム配置性、高さ制御性、および突起形状（傾斜）制御性などを有するものであればよく、上述の形成方法に限定されるものではない。例えば金属金型上にレジストを塗布後、コンピュータで生成したランダムパターンをレーザー光によりアブレーション除去し、金属を溶解するエッチャントにより、金属金型ロールに突起を形成する方法を用いることができる。また、上記下地パターンの径のインクリメント／デクリメントを行ったパターンを用い、再度このレーザー・エッチング手法を多段に繰り返す方法も用いることができる。これらの手法でパターン形成後、レジストを剥離し全体的にエッチングすることで、傾斜を緩やかにすることができる。
【００９１】
コンピュータによりランダムパターンを生成する際に、円形パターンの直径分布を狭くしたり、パターン密度を上げるためにパターン間の配置の制約を行うと、ランダム性が落ち、表示装置に適用した際にモアレは生成しないものの、反射光が分光する傾向がある。このため、円形パターンの直径分布を広くとり、配置上の制約は設けないことが好ましい。例えば、円形パターンの直径分布としては、好ましくは１５０μｍ以下、より好ましくは２０μｍ以上１５０μｍ以下に広く取ることが好ましい。このような円形パターンの直径分布範囲を選択することで、自己相関関数の最大値を０．１以下に抑えることができ、分光現象を緩和することができる。なお、基材１１の構造体底面の直径分布は、上述したコンピュータにより生成した円形パターンのものとほぼ同一となる。
【００９２】
また、所望の拡散反射角度特性を実現するため、金型のエッチング深さ、およびレジスト剥離後の全体エッチング時間などを調整することが好ましい。また、無機フィラー、および有機系の粘度調整剤などを添加して形状追随性を調整した樹脂を、基材１１の凹凸面上に膜厚を調整して塗布することが好ましい。
【００９３】
ここで、第１のエッチング処理の深さＤ１とは、第１のエッチング処理により原盤表面に形成される凹状の構造体の中で最も深い値を指す。通常Ｄ１はエッチング液のエッチングレートとエッチング処理時間により決定される。同一のエッチング液を使用し、なおかつエッチング量がさほど多くない場合、Ｄ１はエッチング処理時間Ｔｅ１に概略比例して増大する。
【００９４】
処理時間Ｔｅ１のエッチングにて、第１のエッチング処理深さＤ１が得られた場合、このエッチング液のエッチングレートをＤ１／Ｔｅ１として定義することができる。
第２のエッチング処理は、上記のようにして求めたエッチングレートＤ１／Ｔｅ１のエッチング液を利用して、特定の時間Ｔｅ２の間、ロール全表面をエッチングすることにより行われる。このとき上記エッチングレートＤ１／Ｔｅ１にＴｅ２を乗じた値を第２のエッチング処理の深さＤ２と定義する（Ｄ２＝（Ｄ１／Ｔｅ１）×Ｔｅ２）。
【００９５】
［１．３．ランダムパターンの配置方法］
以下、露光パターンとしてのランダムパターンの配置方法を具体的に説明する。ここでは、円形状を有する複数の露光部をランダムに配置する場合を例として説明するが、露光部の形状はこれに限定されるものではない。また、「転写ロールへの円の配置方法」、「ランダムドット生成アルゴリズム」は、以下に説明する例に限定されるものではなく、これ以外のものを用いることも可能である。特に、Ｘ軸上（最下段）のデータ生成方法、円の充填方法、タイリング方法は、他の方法を用いることも可能である。また、以下に示す方法は、ＣＰＵ（Central Processing Unit）などの制御部を有する電子計算機によって実行されるものである。
【００９６】
まず、Ｘ軸上の近傍に、Ｒm≦Ｒi≦ＲMを満足し、互いに接する円Ｃi（ｉ＝０,１,２,・・・）を描く。その描画方法の一例を以下に示す。
・原点（０,０）に半径Ｒ0(Ｒm≦Ｒ0≦ＲMの範囲でランダムに決定)の円Ｃ0を描く。
・円Ｃ1の半径Ｒ1をＲm≦Ｒ1≦ＲMの範囲でランダムに決定する。
・−４５°≦θr≦４５°の範囲のθrをランダムに決定する。
・円Ｃ0と円Ｃ1が接し、円Ｃ0と円Ｃ1の中心を結ぶ直線とＸ軸の角度がθrになるような円Ｃ1の中心座標を求める。
・次に、円Ｃ1に対する円Ｃ2を求め、これを必要な範囲まで繰り返す。
【００９７】
次に、このようにして生成された一列のランダムパターンを最下段として、Ｒm≦Ｒ≦ＲMの範囲でランダムな円Ｃを、Ｙ軸方向の正方向からこれらの最下段の円の列に接するように積み重ねる。その積み重ね方法の一例を以下に示す。
・ｙ座標が最も小さい円を抽出しこの円Ｃiの中心座標を（ｘi，ｙi）、半径をＲiとする。
・円Ｃi近傍で円Ｃiを除きｙ座標が最も小さい円を円Ｃjとし、この中心座標を(ｘj,ｙj) 、半径をＲjとする。
【００９８】
次に、このように選択した２つの円Ｃi（中心座標(ｘi，ｙi)、半径Ｒi）と、円Ｃj（中心座標(ｘj,ｙj)、半径Ｒj）とに接する半径Ｒkの円Ｃkの中心座標(ｘk，ｙk)を下記のように求める。
Ｒk＝Ｒm＋(ＲM−Ｒm)×ｒ
でＲkを計算する。
cosθ＝{Ｒi2−Ｒj2＋２(Ｒi−Ｒj)Ｒk＋Ｌij2}/{２(Ｒi＋Ｒk)Ｌij}
∴θ＝cos-1［{Ｒi2−Ｒj2＋２(Ｒi−Ｒj)Ｒk＋Ｌij2}/{２(Ｒi＋Ｒk)Ｌij}］
となる角度θを計算する。次に、この角度θを使って、中心座標(ｘk，ｙk)を下記式で計算する。
ｘk＝ｘi−（Ｒi＋Ｒk）｛（ｘi−ｘy）cosθ−（ｙi−ｙj）sinθ｝／Ｌij・・・（１）
ｙk＝ｙi−（Ｒi＋Ｒk）｛（ｙi−ｙy）cosθ−（ｘi−ｘj）sinθ｝／Ｌij・・・（２）
【００９９】
以下、この方法を繰り返して、ランダムな半径の円を積み重ねることにより、ランダムパターンを生成する。
以下に、上述の式で用いられる記号を説明する。
・Ｒ：円の半径、Ｒm：最小の円の半径、ＲM：最大の円の半径
・ρ：0≦ρ≦1の値を一様に取る乱数
・ｒ：０≦ｒ≦１の値を取る乱数、ｒはρの関数ｒ＝f(ρ)であり、f(ρ)は図１０Ａに示すように、斜線の範囲内の値を取る任意の関数でよい。図１０Ｂ〜図１０Ｃ、および図１１Ａ〜図１１Ｃに、乱数ｒおよび円の半径の例を示す。
・円Ｃi：座標（ｘi,ｙi）を中心とし、下記式で計算される半径Ｒiの円
・Ｒi：円Ｃｉの半径、Ｒi＝Ｒm＋(ＲM−Ｒm)×ｒ
・Ｌij＝√（ｘi−ｘj）2＋（ｙi−ｙj）2
ここで、“√”は、“（ｘi−ｘj）2＋（ｙi−ｙj）2”の平方根を意味する。
円Ｃiの中心座標(ｘi,ｙi)と、円Ｃjの中心座標(ｘj，ｙj)との間の距離
【０１００】
［１．４．ランダムドット生成アルゴリズムについて］
［１．４．１．Ｘ軸上データの生成方法１］
以下に計算条件設定値を示す。
Ｒm：円の最小半径（μｍ)
ＲM：円の最大半径（μｍ）
Ｘm：Ｘ座標の最小値(ｍｍ)
ＸM：Ｘ座標の最大値(ｍｍ)
θr:隣接する円の中心間を結ぶ直線とＸ軸の角度（−４５°≦θr≦４５°）
ｒ:０．０〜１．０の範囲で得られる乱数値
算出された円中心座標値: Ｐ0（ｘ0，ｙ0；Ｒ0）、Ｐ1（ｘ1，ｙ1；Ｒ1）、・・・、Ｐn（ｘn，ｙn；Ｒn）
【０１０１】
図１２Ａにて斜線を付した円を次のアルゴリズムによって求める。隣合う円の半径および中心点間を結ぶ直線とＸ軸との角度をランダムに決定し、円同士が接するように並べて行く。
【０１０２】
図１３は、Ｘ軸上データの生成方法１について説明するためのフローチャートである。
まず、ステップＳ１において、計算条件Ｒm、ＲM、Ｘm、ＸMを設定する。次に、ステップＳ２において、Ｐ0を座標原点（ｘ0，ｙ0）＝（０．０、０．０）に置き半径Ｒ0＝Ｒm＋(ＲM−Ｒm)×ｒをランダムに決定する。
【０１０３】
次に、ステップＳ３において、座標Ｐn（ｘn，ｙn；Ｒn）を以下の式により決定する。
Ｒn＝Ｒm＋(ＲM−Ｒm)×ｒ
ｘn＝ｘn-1−（Ｒn＋Ｒn-1）×cos（θr）
ｙn＝ｙn-1−（Ｒn＋Ｒn-1）×sin（θr）
【０１０４】
次に、ステップＳ４において、Ｘn＞ＸMであるか否かを判別する。ステップＳ４にてＸn＞ＸMであると判別された場合には、処理は終了する。ステップＳ４にてＸn＞ＸMでないと判別された場合には、処理はステップＳ５に進む。ステップＳ５において、座標Ｐn（ｘn，ｙn；Ｒn）を記憶する。次に、ステップＳ６において、ｎの値をインクリメントし、ステップＳ３に処理を移行する。
【０１０５】
［１．４．２．Ｘ軸上データの生成方法２］
以下に計算条件設定値を示す。
Ｒm:円の最小半径（μｍ）
ＲM:円の最大半径（μｍ）
Ｘm:Ｘ座標の最小値（ｍｍ）
ＸM:Ｘ座標の最大値（ｍｍ）
Ｙr:Ｙ座標の振り幅（％）、但しＹr＜１００
ｒ:０．０〜１．０の範囲で得られる乱数値
算出された円中心座標値: Ｐ0（ｘ0，ｙ0；Ｒ0）,Ｐ1（ｘ1，ｙ1；Ｒ1），・・・，Ｐn（ｘn，ｙn；Ｒn)
【０１０６】
図１２Ｂにて斜線を付した円を次のアルゴリズムによって求める。円の半径およびＹ座標値を一定範囲内でランダムに決定し、隣り合う円が接するように並べて行く。
【０１０７】
図１４は、Ｘ軸上データの生成方法２について説明するためのフローチャートである。
まず、ステップＳ１１において、計算条件Ｒm、ＲM、Ｘm、ＸM、Ｙrを設定する。次に、ステップＳ１２において、座標Ｐ0（ｘ0，ｙ0；Ｒ0）を以下の式により求める。
Ｒ0＝Ｒm＋(ＲM−Ｒm)×ｒ
Ｙ0＝Ｙm＋（ＲM＋Ｒm）×ｒ×Ｙr
Ｘ0＝Ｘm＋Ｒ0×cos(asin（Ｙ0／Ｒ0）)
【０１０８】
次に、ステップＳ１３において、Ｐn（ｘn，ｙn；Ｒn)を以下の式により求める。
Ｒn＝Ｒm＋(ＲM−Ｒm)×ｒ
Ｙn＝Ｙm＋（ＲM＋Ｒm）×ｒ×Ｙr
Ｘn＝Ｘn-1＋（Ｒn−Ｒn-1）×cos（asin（Ｙn−Ｙn-1）／（Ｒn−Ｒn-1））
【０１０９】
次に、ステップＳ１４において、Ｘn＞ＸMであるか否かを判別する。ステップＳ１４にてＸn＞ＸMであると判別された場合には、処理は終了する。ステップＳ１４にてＸn＞ＸMでないと判別された場合には、処理はステップＳ１５に進む。ステップＳ１５において、座標Ｐn（ｘn，ｙn；Ｒn）を記憶する。次に、ステップＳ１６において、ｎの値をインクリメントし、ステップＳ１３に処理を移行する。
【０１１０】
［１．４．３．円の充填方法１］
以下に計算条件設定値を示す。
Ｒm：円の最小半径（μｍ）
ＲM：円の最大半径（μｍ）
Ｘm：Ｘ座標の最小値（ｍｍ）
ＸM：Ｘ座標の最大値（ｍｍ）
Ｙm：Ｙ座標の最小値（ｍｍ）
ＹM：Ｙ座標の最大値（ｍｍ）
ｒ：０．０〜１．０の範囲で得られる乱数値
算出された円中心座標値: Ｐ0(ｘ0，ｙ0；Ｒ0)，(ｘ1，ｙ1；Ｒ1)，・・・，(ｘn，ｙn；Ｒn)
【０１１１】
図１２Ｃにて斜線を付していない円を次のアルゴリズムによって求める。
図１５は、円の充填方法１について説明するためのフローチャートである。
まず、ステップＳ２１において、計算条件Ｒm、ＲM、Ｘm、ＸM、Ｙm、ＹMを設定する。
次に、ステップＳ２２において、中心円座標Ｐ0からＰnのうちＹ座標値が最小な円Ｐiを求める。次に、ステップＳ２３において、Ｙi＞ＹMである否かを判別する。ステップＳ２３にてＹi＞ＹMであると判別された場合には、処理は終了となる。ステップＳ２４において、Ｙi＞ＹMでないと判別された場合には、Ｐi近傍でＰiを除きＹ座標値が最小な円Ｐjを求める。次に、ステップＳ２５において、ＰiとＰjに接する円Ｐkの半径ＲkをＲk＝Ｒm＋（ＲM−Ｒm）×ｒとし、Ｐkの座標を求める。
【０１１２】
次に、ステップＳ２６において、Ｐkが存在するか否かを判別する。ステップＳ２６にてＰkが存在しないと判別した場合には、ステップＳ２７において、Ｐi、Ｐjの組み合わせは以後除外する。ステップＳ２６にてＰkが存在すると判別した場合には、ステップＳ２８において、Ｐ0からＰnにＰkと重なる円が存在するか否かを判別する。ステップＳ２８にて重なる円が存在すると判別した場合には、ステップＳ２７において、Ｐi、Ｐjの組み合わせは以後除外する。次に、ステップＳ２８にて重なる円が存在しない判別した場合には、ステップＳ２９において、座標Ｐk（ｘk，ｙk；Ｒk）を記憶する。次に、ステップＳ３０において、ｎの値をインクリメントし、ステップＳ２２に処理を移行する。
【０１１３】
なお、図１５中にて、（＊１)、（＊２）は以下のことを示す。
（＊１)Ｙ座標の最小値ではなく、Ｐiにおけるｙi＋Ｒiの値（円の上面）が最小の円を求める方法も有効である。
（＊２）Ｐkの計算には、上述した式（１）、（２）を用いる。
【０１１４】
［１．４．４．円の充填方法２］
図１６は、円の充填方法２について説明するためのフローチャートである。
円の充填方法２は、ステップＳ３１、ステップＳ３２の追加処理をさらに行う点において、上述の円の充填方法１と異なっている。この方法は、ランダム性を多少犠牲にして、充填率を向上させる手法である。
【０１１５】
ステップＳ２１〜Ｓ２８までは円の充填方法１と同様である。次に、ステップＳ２８にて重なる円が存在しない判別した場合には、ステップＳ２９において、座標Ｐk（ｘk，ｙk；Ｒk）を記憶する。次に、ステップＳ３０において、ｎの値をインクリメントし、ステップＳ２２に処理を移行する。ステップＳ２８にて重なる円が存在すると判別した場合には、ステップＳ３１において、座標Ｐk（ｘk，ｙk；Ｒk）の半径を設定範囲内で小さくすれば重なりを回避できるか否かを判別する。ステップＳ３１にて重なりを回避できないと判別した場合には、ステップＳ２７において、Ｐi、Ｐjの組み合わせは以後除外する。ステップＳ３２にて重なりを回避できると判別した場合には、ステップＳ３２において、Ｒkを重なりが回避できる最大の値にする。次に、テップＳ２９において、座標Ｐk（ｘk，ｙk；Ｒk）を記憶する。次に、ステップＳ３０において、ｎの値をインクリメントし、ステップＳ２２に処理を移行する。
【０１１６】
［１．４．５．タイリング方法］
大面積のランダムパターンを生成する場合、光学特性に影響を及ぼさなくなる程度に充分な大きさのパターンを繰り返し繋げて用いることで、製作を効率的に行うことができる。繰り返し繋げる場合、パターン開始部の直線と、パターン終了部の直線の配置が同一であることが好ましい（図１２Ｄ中で上段と下段の斜線を付した円）。
【０１１７】
図１７は、Ｘ軸上の開始点と終了点を同一パターンにする方法を説明するためのフローチャートである。
まず、ステップＳ４１において、Ｘ軸上のデータを上述の方法で生成する。次に、ステップＳ４２において、座標列Ｐ0〜Ｐmについて、それぞれのｙ座標値にＹMを加算した座標値を新たな円として、Ｐm以降に追加する。次に、ステップＳ４３において、円の充填を上述の方法で行い、座標Ｐ0〜Ｐnを得る。
【０１１８】
上述のようにしてランダムパターンを形成することによって、モアレの発生を抑制できる防眩性フィルム１が得られる。このパターンは、レーザー加工またはエッチング処理などによりエンボスロール表面に彫刻することができる。
【０１１９】
なお、上述の説明では、円を用いてランダムパターンを形成しているが、ランダムパターンは特に円に限定されるわけではない。例えば、多角形、楕円などの形状でもランダムパターンを形成することができる。特に、楕円を用いてランダムパターンを形成すると、防眩性フィルム１に光学的な異方性を発現させることができる。また、充填率も円の場合と同様な高い充填率となる。さらに、長軸方向が短軸方向に比して滑らかな凹凸になるため、その方向からの外光の影響を受けにくくなり、表示画面が白っぽくなることを抑制できる。一方、短軸方向は、長軸方向に比して荒れているため、防眩性が確保される。したがって、楕円を用いてランダムパターンを形成すると、全体として高防眩、高コントラストな防眩性フィルム１が得られる。
【０１２０】
［１．５．パターン生成装置］
図１８は、上述したランダムパターンの生成方法を実効するためのパターン生成装置の構成の一例を示すブロック図である。パターン生成装置は、例えば、一般的なパーソナルコンピュータや、コンピュータ装置に準じた構成の装置である。
【０１２１】
パターン生成装置５０において、バス４０に対してＣＰＵ（Central Processing Unit）４１、ＲＯＭ（Read Only Memory）４２、ＲＡＭ（Random Access Memory）４３が接続される。ＲＯＭ４２には、例えばパターン生成装置５０を起動させるための初期プログラムが予め記憶される。ＲＡＭ４３は、ＣＰＵ４１のワークメモリとして用いられる。
【０１２２】
バス４０に対して、さらに、表示部４４、入出力インターフェイス（入出力Ｉ／Ｆ）４５、ハードディスクドライブ４８および通信インターフェイス（通信Ｉ／Ｆ）４９が接続される。表示部４４は、パターン生成装置５０に内蔵またはパターン生成装置５０に接続して用いられ、ＣＰＵ４１で生成された表示制御信号に応じた表示を行う。入出力Ｉ／Ｆ４５には、キーボードや所定の操作子が配置された操作パネルといった、ユーザからの入力を受け付けるための入力部４６が接続されている。また、入出力Ｉ／Ｆ４５には、ＣＤ（Compact Disc）やＤＶＤ（Digital Versatile Disc）などの記録媒体を再生可能なドライブ装置４７も接続するようにしてもよい。
【０１２３】
ハードディスクドライブ４８には、このパターン生成装置５０の動作を制御し、上述の各方法を実効するためのプログラムが格納される。ＣＰＵ４１は、例えばパターン生成装置５０の起動時に、ＲＯＭ４２から読み出された初期プログラムに従いハードディスクドライブ４８に記録されたプログラムを読み出し、ＲＡＭ４３上に展開してパターン生成装置５０の動作を制御する。
【０１２４】
通信Ｉ／Ｆ４９は、例えば、ＬＡＮ（Local Area Network）などのネットワークを介して露光装置に接続されている。ＣＰＵ４１が、通信Ｉ／Ｆ４９を介して、露光装置を制御する。この際、露光装置の制御は、パターン生成装置５０にて生成したランダムパターン、またはそれを必要に応じてタイリングしたパターンに基づき行われる。
【０１２５】
上述したように、第１の実施形態に係る防眩性フィルム１によれば、ハードコート層１２が形成される基材１１の凹凸面に多数の微細構造体１１ｂを形成しているので、内部ヘイズ（例えば１〜５％）を付与することができる。このような基材１１を備える防眩性フィルム１を表示装置の表面に適用した場合には、ギラツキを低減することができる。なお、微細構造体１１ｂの大きさや形状などを適宜調整することで、微細構造体１１ｂが形成されていない場合とほぼ同様なハードコート層表面の凹凸形状（すなわち拡散反射特性）とすることができる。
【０１２６】
また、エッチングマスクを用いて原盤表面に対してエッチング処理を施した後、エッチングマスクを除去し、原盤表面の全体に対して再エッチング処理を施した場合、滑らかな凹凸を有する原盤２３を作製することができる。このような原盤２３により成形された基材上に、乾燥により流動性が失われるハードコート塗料を塗布、乾燥、硬化させることで、基材表面の凹凸に倣ったハードコート層１２が形成される。したがって、高防眩、および低白濁の両特性を満たす防眩性フィルム１が得られる。
【０１２７】
また、ハードコート層１２の塗布厚、および／またはハードコート層１２を形成するための樹脂組成物の追随性を調整することで、ハードコート層表面の凹凸形状を調整できる。したがって、防眩性フィルム１の防眩性を容易に調整することができる。すなわち、多品種生産が容易である防眩性フィルム１を提供できる。
【０１２８】
＜２．第２の実施形態＞
［２．１．防眩性フィルムの構成］
図１９は、本発明の第２の実施形態に係る防眩性フィルムに備えられる基材の凹凸面の形状の一例を示す平面図である。図１９に示すように、第２の実施形態に係る防眩性フィルムは、構造体１１ａが第１の構造体１１ａ1と第２の構造体１１ａ2とを含む点において、第１の実施形態のものとは異なっている。
【０１２９】
第１の構造体１１ａ1の底面の大きさが、１０μｍ≦Ｒ1m＜Ｒ1M≦７５μｍの範囲内でランダムに変化し、第２の構造体１１ａ2の底面の大きさが、Ｒ2m＜Ｒ2M≦Ｒ1mの範囲内でランダムに変化することが好ましい。但し、最小距離Ｒ1m：第１の構造体１１ａ1の底面の重心から、底面の周縁までの最短距離、最大距離Ｒ1M：第１の構造体１１ａ1の底面の重心から、底面の周縁までの最大距離である。また、最小距離Ｒ2m：第２の構造体１１ａ2の底面の重心から、底面の周縁までの最短距離、最大距離Ｒ2M：第２の構造体１１ａ2の底面の重心から、底面の周縁までの最大距離である。１０μｍ＞Ｒ1mであると、該当する構造体が概略平坦化してしまい、表面のざらつきが生じる傾向にある。Ｒ1M＞７５μｍであると、表面がざらついたり、画面を見たときにぎらついて見えたりする。
【０１３０】
第２の構造体１１ａ2が第１の構造体１１ａ1の間の隙間に配置されるとともに、第１の構造体１１ａ1の高さの最小値ｈ1、および第２の構造体１１ａ2の高さの最大値ｈ2が、ｈ1≧ｈ2の関係を満たす場合には、第１の構造体１１ａ1、および第２の構造体１１ａ2の底面の大きさが以下のように変化することが好ましい。すなわち、第１の構造体１１ａ1の底面の大きさが、Ｒ1m＜Ｒ1M≦７５μｍの範囲内でランダムに変化し、第２の構造体１１ａ2の底面の大きさが、Ｒ2m＜Ｒ2M≦Ｒ1mの範囲内でランダムに変化することが好ましい。Ｒ1M＞７５μｍであると、表面がざらついたり、画面を見たときにぎらついて見えたりする。
【０１３１】
第１の構造体１１ａ1の高さの最小値ｈ1、および第２の構造体１１ａ2の高さの最大値ｈ2が、ｈ1≧ｈ2の関係を満たすとともに、第１の構造体１１ａ1および第２の構造体１１ａ2の高さがばらついていることが好ましい。このようにすることで、構造体１１ａの径の大きさに応じて構造体１１ａの高さがばらつき、光学素子表面に３次元的にランダムな面状を付与することができる。この結果、構造体１１ａの高さが揃うことによって生じる反射光の虹模様、すなわち分光現象を抑制することができるからである。
【０１３２】
［２．２．防眩性フィルムの製造方法］
この第２の実施形態に係る防眩性フィルムの製造方法は、以下に示す露光工程を備える以外の点において、第１の実施形態のものと異なっている。まず、上述の第１の実施形態と同様にして、第１の構造体１１ａ1に対応する露光部を形成する。次に、この露光部の間の隙間に、第２の構造体１１ａ2に対応する露光部を配置する。
【０１３３】
以下では、これらの第１の構造体１１ａ1、および第２の構造体１１ａ2を形成するための凹部をそれぞれ、第１の凹部（第１の転写用構造体）、第２の凹部（第２の転写用構造体）と称する。
エッチングプロセスによる原盤作製を行う場合、第１の凹部および第２の凹部の深さは、（１）凹部の底面の大きさ、（２）隣接する凹部の底面同士の間隔、（３）隣接する凹部の底面の大きさ、（４）その他原盤加工条件に依存してばらつく傾向にある。したがって、エッチングプロセスにより原盤を作製する際に、上記（１）〜（４）の条件を適宜調整することにより、第１の凹部、および第２の凹部の深さを意図的にばらつかせることができる。特に、第２の凹部の底面半径の最大値ＲMを第１の凹部の底面半径の最小値Ｒm以下に設定することにより、第２の凹部の深さを第１の凹部の深さよりも浅く設定することができる。なお、これらの第１の凹部、および第２の凹部をフィルムに転写すると、フィルム上に第１の構造体１１ａ1、および第２の構造体１１ａ2を形成することができる。
【０１３４】
上述した原盤側における第１の凹部および第２の凹部の深さばらつきに応じて、基材側における第１の構造体１１ａ1、および第２の構造体１１ａ2の高さについても意図的にばらつきを生じさせることができる。これにより、防眩性フィルム１として、反射光が虹がかった状態になる、いわゆる分光現象を抑制することができる。
【０１３５】
また、原盤側において第１の凹部に対して第２の凹部をさらに追加することにより、原盤上に存在する凹部の密度を高めることができる。これにより、基材上に形成される構造体１１ａの密度を高めることができる。このように構造体１１ａの密度が向上することで、防眩性フィルム１の凹凸面において平坦部分が減少し、その結果として防眩性を高めることができる。
【０１３６】
＜３．第３の実施形態＞
［液晶表示装置の構成］
図２０は、本発明の第３の実施形態に係る液晶表示装置の一構成を示す断面図である。図２０に示すように、この液晶表示装置は、光を出射するバックライト３と、バックライト３から出射された光を時間的空間的に変調して画像を表示する液晶パネル２とを備える。液晶パネル２の両面にはそれぞれ、偏光子２ａ、２ｂが設けられている。液晶パネル２の表示面側の偏光子２ｂには、光学フィルムである防眩性フィルム１が設けられている。
以下、液晶表示装置を構成するバックライト３、液晶パネル２、および防眩性フィルム１について順次説明する。
【０１３７】
（バックライト）
バックライト３としては、例えば、直下型バックライト、エッジ型バックライト、平面光源型バックライトを用いることができる。バックライト３は、例えば、光源、反射板、光学フィルムなどを備える。光源としては、例えば、冷陰極蛍光管（Cold Cathode Fluorescent Lamp：ＣＣＦＬ）、熱陰極蛍光管（Hot Cathode Fluorescent Lamp：ＨＣＦＬ）、有機エレクトロルミネッセンス（Organic ElectroLuminescence：ＯＥＬ）、無機エレクトロルミネッセンス（ＩＥＬ：Inorganic ElectroLuminescence）および発光ダイオード(Light Emitting Diode：ＬＥＤ)などが用いられる。
【０１３８】
（液晶パネル）
液晶パネル２としては、例えば、ツイステッドネマチック（Twisted Nematic：ＴＮ）モード、スーパーツイステッドネマチック（Super Twisted Nematic：ＳＴＮ）モード、垂直配向（Vertically Aligned：ＶＡ）モード、水平配列（In-Plane Switching：ＩＰＳ）モード、光学補償ベンド配向（Optically Compensated Birefringence：ＯＣＢ）モード、強誘電性（Ferroelectric Liquid Crystal：ＦＬＣ）モード、高分子分散型液晶（Polymer Dispersed Liquid Crystal：ＰＤＬＣ）モード、相転移型ゲスト・ホスト（Phase Change Guest Host：ＰＣＧＨ）モードなどの表示モードのものを用いることができる。
【０１３９】
液晶パネル２の両面には、例えば偏光子２ａ、２ｂがその透過軸が互いに直交するようにして設けられる。偏光子２ａ、２ｂは、入射する光のうち直交する偏光成分の一方のみを通過させ、他方を吸収により遮へいするものである。偏光子２ａ、２ｂとしては、例えば、ポリビニルアルコール（ＰＶＡ）系フィルムに、ヨウ素錯体や二色性染料を一軸方向に配列させたものを用いることができる。偏光子２ａ、２ｂの両面には、トリアセチルセルロース（ＴＡＣ）フィルムなどの保護層を設けることが好ましい。このように保護層を設ける場合、この保護層が防眩性フィルム１の基材を兼ねる構成とすることが好ましい。このような構成とすることで、偏光子２ａ、２ｂを薄型化できるからである。
【０１４０】
（防眩性フィルム）
防眩性フィルム１は、上述した第１または第２の実施形態のものと同様であるので説明を省略する。
【０１４１】
第３の実施形態によれば、液晶表示装置の表示面に防眩性フィルム１を設けているので、液晶パネル２の表示面における防眩性や耐擦傷性などを向上することができるとともに、ギラツキを抑制し、視認性をより一層向上することができる。
【実施例】
【０１４２】
以下、実施例により本発明を具体的に説明するが、本発明はこれらの実施例のみに限定されるものではない。
【０１４３】
以下に説明する実施例、および比較例において、物性値の測定、および特性評価は、下記のようにして測定、および評価したものである。
【０１４４】
＜ハードコート層膜厚＞
ハードコート層の膜厚（平均膜厚）は、厚み測定器（ＴＥＳＡ株式会社製、電気マイクロメータ）を用いて以下のようにして求めたものである。まず、接触端子として６ｍｍφの円筒形状のものを用い、ハードコート層が潰れない程度の低荷重で、円筒端子をハードコート層に接触させ、防眩性フィルムの厚さを任意の５点で測定した。次に、測定した防眩性フィルムの厚さを単純に加算平均し、防眩性フィルム総厚の平均値ＤＡを求めた。次に、同一の防眩性フィルムにける基材凹凸面の露出部分の厚さを任意の５点で測定した。次に、測定した基材（転写基材）の厚さを単純に加算平均し、基材の平均厚みＤＢを求めた。次に、防眩性フィルム総厚の平均値ＤＡから基材の平均厚みＤＢを差し引き、その値をハードコート層の膜厚とした。
【０１４５】
＜表面形状＞
転写基材、およびハードコート層の表面を、以下のようにして評価、および観察した。
表面粗さは、触針式表面粗さ測定器（（株）小阪研究所製、サーフコーダＥＴ４０００Ａ）で評価した。走査速度を０．１ｍｍ／ｓｅｃ、評価長さを４ｍｍとした。
表面形状観察は、Ryoka Systems Inc.非接触表面・層断面形状計測システム VertScan2.0で評価した。測定はVS-Measure（Version 1.0.2）で行った。５２０ｎｍの波長フィルタ、Ｘ５０倍の対物レンズ（或いは、Ｘ２０倍の対物レンズ）を使用し、観察領域は１９０μｍＸ１４０μｍ（或いは、５２０μｍＸ３９０μｍ）とした。３Ｄ画像は、VS-Viewer（Version 4.2.2）にて表示した。
【０１４６】
＜全光線透過率Ｔｔ＞
防眩性フィルムの全光線透過率Ｔｔは、防眩性フィルムをそのままの状態で、ＪＩＳ  Ｋ７３６１に準拠した株式会社村上色彩技術研究所製のＨＭ−１５０で評価した。
【０１４７】
＜トータルＨＡＺＥ＞
防眩性フィルムのトータルＨＡＺＥは、防眩性フィルムをそのままの状態で、ＪＩＳ  Ｋ７１３６に準拠した株式会社村上色彩技術研究所製のＨＭ−１５０で評価した。
【０１４８】
＜内部ＨＡＺＥ＞
防眩性フィルムの内部ＨＡＺＥは、ハードコート面にＴＡＣフィルム（富士写真フィルム株式会社製、フィルム厚：８０μｍ）を光学的に透明な粘着剤を用いて貼合した試験片について、ＪＩＳ  Ｋ７１３６に準拠した株式会社村上色彩技術研究所製のＨＭ−１５０で評価した。
【０１４９】
＜白濁＞
白濁度の具体的な測定法を以下に示す。まず、防眩性フィルムの裏面に粘着剤を介して黒色アクリル板に貼合した。次に、積分球型分光測色計（エックスライト社製、商品名：ＳＰ６４）を用い、拡散光を試料表面に照射して試料法線方向から８°方向に傾いた位置に存在する検出器で反射光を測定するｄ／８°光学系にて測定を行った。測定値は正反射成分を除き拡散反射成分のみ検出するＳＰＥＸモードを採用し、検出視野角２°にて行った。
【０１５０】
＜光沢＞
防眩性フィルムの光沢度を以下のようにして測定した。防眩性フィルムを粘着剤により黒板アクリル板（三菱レイヨン株式会社製アクリライトＬ  ５０２）に貼合し、Ｇａｒｄｎｅｒ社製マイクロトリグロスにより光沢度の測定を行った。なお、表１には２０°光沢度を示した。
【０１５１】
＜防眩性＞
防眩性の評価は、防眩性フィルムを黒板アクリル板に粘着シートを介して貼り付け、自分の顔をフィルムから約３０ｃｍの位置から映し込み、瞳のぼやけ方を下記の基準で評価した。
◎：瞳がぼやけて、輪郭が見えない
○：瞳の輪郭が薄く見える
×：瞳がくっきりと映りこむ
【０１５２】
＜黒さ＞
黒さの評価は、防眩性フィルムを黒板アクリル板に粘着シートを介して貼り付け、むき出しの蛍光灯を映し込み、拡散光の広がりを下記の基準で評価した。
◎：拡散光の広がり範囲が狭く、広がった範囲を超えると突如黒い領域となる
○：拡散光の広がり範囲は狭いが、広がった範囲を超えた場所でうっすらと拡散光が確認できる
×：拡散光の広がり範囲が広く、白ちゃけて見える
【０１５３】
＜ギラツキ＞
ソニー製液晶テレビ  ＢＲＡＶＩＡ  ＫＤＬ−４０Ｆ１のパネル表面からアンチグレア付き偏光板を剥離し、アンチグレア処理のないＴＡＣ表面を有する偏光板を貼合した。その上に、実施例１〜２、比較例１〜４に係る防眩性フィルムを光学的に透明な粘着剤を用いて貼合した。次に、得られた液晶テレビを起動し、緑色表示状態にして下記の基準でギラツキを評価した。
◎：あらゆる角度から観察してギラツキが感じられない
○：正面から観察してギラツキがないが、斜めから観察してギラツキが少し感じられる
×：正面から観察してギラツキが感じられる
【０１５４】
＜表面形状＞
ＴＡＣフィルム（基材）、および防眩性フィルムの表面粗さを測定し、２次元断面曲線から粗さ曲線を取得し、粗さパラメータとして算術平均粗さＲａ（算術平均粗さ）、Ｒｚｊｉｓ（十点平均粗さ）、ＲＳｍ（粗さ曲線要素の平均長さ）を算出した。なお、測定条件はＪＩＳ  Ｂ０６０１：１９９４に準拠した。以下に測定装置および測定条件を示す。
測定装置：全自動微細形状測定機（株式会社小坂研究所社製、商品名：サーフコーダーＥＴ４０００Ａ）
測定条件：カットオフ値（λｃ）０．８ｍｍ、評価長さ４ｍｍ（カットオフ値×５倍）、データサンプリング間隔０．５μｍ
【０１５５】
（比較例１）
フォトリソグラフィー技術により、表面に凹凸形状を有する転写ロール原盤を以下のようにして作製した。まず、転写ロール原盤としての鉄芯（φ１００ｍｍ、面長３００ｍｍ）の表面に銅メッキを施した。次に、銅メッキが施されたロール表面にフォトレジストを塗布し、フォトレジスト層を形成した。
【０１５６】
次に、円径のランダムパターン（Ｒm：２３．５μｍ、ＲM：３８．５μｍ、Ｘm：０．０ｍｍ、ＸM：４０．０ｍｍ、Ｙm：０．０ｍｍ、ＹM：４０．０ｍｍ）を生成した後、生成した円と円の隙間に半径１５μｍ〜２３．５μｍの円を配置し、露光パターンとした。次に、この露光パターンに基づきフォトレジスト層をレーザー露光した後、現像した。これにより、複数の開口部がランダムパターンに配置されたエッチングマスクが得られた。
【０１５７】
次に、エッチングマスクが形成された転写ロール原盤を回転させながら、そのロール表面に対してエッチング液を吹き付けることにより、ロール表面に対してエッチング処理（第１のエッチング処理）を行った。これにより、深さＤ１：５．５μｍの円柱形状の穴（凹部）が形成された。
【０１５８】
次に、フォトレジスト層を転写ロール原盤の表面から取り除いた後、ロール面全体を均一にエッチング深さＤ２：５μｍ（Ｄ２＝Ｄ１×０．９１）で再度エッチング処理（第２のエッチング処理）を行った。これにより、円柱形状の穴が滑らかな曲面形状の穴に変化した。次に、ロール表面に硬質Ｃｒメッキを５μｍ施すことにより、目的とする転写ロール原盤を作製した。
【０１５９】
次に、作製した転写ロール原盤を用いた形状転写（転写ロール温度：１７０℃、線圧：２００ｋｇ／ｃｍ、転写速度：８ｍ／ｍｉｎ）により、ＴＡＣフィルム（富士写真フィルム株式会社製、フィルム厚：８０μｍ）表面に凹凸を形成した。次に、ＴＡＣフィルム表面の凹凸形状を観察した。その結果を図２１Ａに示す。次に、基材表面の凹凸形状の表面粗さを評価した。その結果、Ｒａ（算術平均粗さ）＝０．６２３μｍ、Ｒｚｊｉｓ（十点平均粗さ）＝２．１６３μｍ、ＲＳｍ（粗さ曲線要素の平均長さ）＝７８μｍであった。
【０１６０】
次に、下記配合の紫外線硬化型樹脂組成物をＴＡＣフィルムの凹凸の表面上に、コイルバーで塗工した後、紫外線硬化型樹脂組成物を８０℃で１．５分乾燥させた。この乾燥により、粘度調整剤が構造粘性を発現し、流動性が低下し、紫外線硬化型樹脂組成物の表面がＴＡＣフィルム表面の凹凸形状に追随した。次に、窒素雰囲気下で３５０ｍＪ／ｃｍ2の紫外線を照射して紫外線硬化型樹脂組成物を硬化させることにより、ＴＡＣフィルム表面上にハードコート層を形成した。これにより、防眩性フィルムが得られた。次に、ハードコート層表面の凹凸形状を観察した。その結果を図２２Ａに示す。
【０１６１】
（組成物の配合）
・６官能ウレタンアクリレート                                    １４．３９質量部
（サートマー製、商品名：ＣＮ９００６）
・４官能アクリルモノマー：ペンタエリスリトールテトラアクリレート  ７．１９質量部
（新中村化学工業株式会社製、商品名：Ａ−ＴＭＭＴ）
・無機系の粘度調整剤：シリカフィラー                                  １６質量部
（日揮触媒化成株式会社製、ＯＳＣＡＬシリーズの粒径２５ｎｍ品。粒子表面を末端アクリル基を含有するシランカップリング剤（例えば、信越化学工業株式会社製ＫＢＭ−５１０３）で処理した。）
・重合開始剤                                                            ２質量部
（チバ・スペシャルティ・ケミカルズ社製、商品名：Ｉｒｇａｃｕｒｅ１８４）
・レベリング剤：有効成分（フッ化アクリルポリマー）３０質量％の３−メトキシ−３−メチル−１−ブタノール溶液）                                      ０．０７質量部
（共栄社化学株式会社製、商品名：ＫＬ−６００）
・防汚剤：フッ化アクリレート                                            １重量部
（ＤＩＣ株式会社製、商品名：ＲＳ−７５１−Ｋ）
・有機系の粘度調整剤：カルボキシル基含有ポリマー変性物            ０．０３質量部
（共栄社化学株式会社製、商品名：Ｇ−７００）
・溶剤：イソプロピルアルコール（ＩＰＡ）                        ３７．３３質量部
・溶剤：１，３−ジオキソラン                                    ２１．９９重量部
【０１６２】
（実施例１）
エッチング液に界面活性剤を添加する以外は比較例１と同様にして、防眩性フィルムを得た。なお、実施例１でも比較例１と同様に、防眩性フィルムの作製工程において、ＴＡＣフィルム表面、およびハードコート層表面の凹凸形状を観察した。その結果をそれぞれ図２１Ｂ、図２２Ｂに示す。また、基材表面の凹凸形状の表面粗さを評価した。その結果、Ｒａ（算術平均粗さ）＝０．５０３μｍ、Ｒｚｊｉｓ（十点平均粗さ）＝１．９７３μｍ、ＲＳｍ（粗さ曲線要素の平均長さ）＝７４μｍであった。
【０１６３】
（比較例２）
硬化後のハードコート層の膜厚が７μｍとなるように、紫外線硬化型樹脂組成物をＴＡＣフィルムの凹凸の表面上に塗布する以外は比較例１と同様にして、防眩性フィルムを得た。
【０１６４】
（比較例３）
硬化後のハードコート層の膜厚が５μｍとなるように、紫外線硬化型樹脂組成物をＴＡＣフィルムの凹凸の表面上に塗布する以外は実施例１と同様にして、防眩性フィルムを得た。
【０１６５】
（実施例２）
硬化後のハードコート層の膜厚が７μｍとなるように、紫外線硬化型樹脂組成物をＴＡＣフィルムの凹凸の表面上に塗布する以外は実施例１と同様にして、防眩性フィルムを得た。
【０１６６】
（比較例４）
硬化後のハードコート層の膜厚が９μｍとなるように、紫外線硬化型樹脂組成物をＴＡＣフィルムの凹凸の表面上に塗布する以外は比較例１と同様にして、防眩性フィルムを得た。
【０１６７】
表１に、実施例１〜２、比較例１〜４の防眩性フィルムの物性値、および評価結果を示す。
【表１】
2011123380.tif 000003
【０１６８】
上述の評価結果により以下のことがわかる。
・エッチング液に界面活性剤を添加しなかった比較例１の防眩性フィルムでは、基材表面に微細構造体が形成されておらず、滑らかな表面を有している。これに対して、エッチング液に界面活性剤を添加した実施例１の防眩性フィルムでは、基材表面に微細構造体が形成されており、荒れた表面を有している。
・実施例１の防眩性フィルムでは、比較例１の防眩性フィルムに比してトータルヘイズ、および内部ヘイズが１％程度上昇している。これは、基材表面に微細構造体が形成されているためである。
・実施例１の防眩性フィルムでは、比較例１の防眩性フィルムに比してギラツキが低減されている。これは、微細構造体により内部ヘイズが付与されたためである。すなわち、微細構造体により基材表面に光散乱効果が付与されたためである。
・比較例１と実施例１とでは、上述のようにＴＡＣフィルムの表面形状に違いがあるが、ハードコート層の表面形状はほぼ同一である。このため、白濁、光沢、防眩性、および黒さの評価結果は、比較例１と実施例１とでほぼ同等である。
【０１６９】
・ハードコート層表面の十点平均粗さＲｚｊｉｓが０．７μｍ以下である場合、基材表面に微細構造体が形成されていないと、正面から観察してギラツキがないが、斜めから観察してギラツキが少し感じられる傾向を示す防眩性フィルム（例えば比較例１、比較例４）となる。このような防眩性フィルムにおいて、基材表面に微細構造体を形成すると、あらゆる角度から観察してギラツキが感じられない傾向を示す防眩性フィルムに改善することができる（例えば実施例１、実施例２）。
これに対して、ハードコート層表面の十点平均粗さＲｚｊｉｓが０．７μｍを超える場合、基材表面における微細構造体の形成の有無にからわらず、正面および斜めから観察してギラツキが感じられる傾向を示す防眩性フィルムとなる（例えば比較例２、比較例３）。
以上により、ハードコート層表面の十点平均粗さＲｚｊｉｓが０．７μｍ以下である防眩性フィルムにおいて、基材表面に微細構造体が形成すると、ギラツキ抑制の効果が発現する傾向にある。具体的には、斜めから観察して感じられるギラツキに対する抑制効果が発現し、あらゆる角度から観察してギラツキが感じられなくなる傾向にある。
【０１７０】
以上、本発明の実施形態について具体的に説明したが、本発明は、上述の実施形態に限定されるものではなく、本発明の技術的思想に基づく各種の変形が可能である。
【０１７１】
例えば、上述の実施形態において挙げた構成、方法、形状、材料および数値などはあくまでも例に過ぎず、必要に応じてこれと異なる構成、方法、形状、材料および数値などを用いてもよい。
【０１７２】
また、上述の実施形態の各構成は、本発明の主旨を逸脱しない限り、互いに組み合わせることが可能である。
【０１７３】
また、上述の実施形態に係る防眩性フィルムを、アンチニュートンリング（Anti Newton-Ring：ＡＮＲ）フィルムとして表示装置に用いるようにしてもよい。このようにＡＮＲフィルムとして用いることで、ニュートンリングの発生を抑制する、もしくは気にならない程度までニュートンリングの発生を低減することが可能である。
【０１７４】
また、上述の実施形態では、本発明に係る防眩性フィルムを液晶表示装置に適用する場合を例として説明したが、本発明に係る防眩性フィルムは液晶表示装置以外の各種表示装置に対しても適用可能である。例えば、ＣＲＴ（Cathode Ray Tube）ディスプレイ、プラズマディスプレイ（Plasma Display Panel：ＰＤＰ）、エレクトロルミネッセンス（Electro Luminescence：ＥＬ）ディスプレイ、表面伝導型電子放出素子ディスプレイ（Surface-conduction Electron-emitter Display：ＳＥＤ）などの各種表示装置に対しても本発明に係る防眩性フィルムは適用可能である。
【０１７５】
また、上述の実施形態では、基材上にハードコート層を形成する場合を例として説明したが、ハードコート層を形成しない状態で基材を拡散シートや拡散板などとして活用することも可能である。このようにして活用する場合、基材の両面に対して、上述の実施形態の凹凸形状を形成した構成としてもよい。これにより、基材の両面に拡散作用を付与することができる。
【０１７６】
また、上述の実施形態において、基材に微粒子を含有させてもよい。また、基材の裏面に凹凸形状を形成するようにしてもよい。この凹凸形状の形成方法としては、例えば、エンボス加工、シボ加工を挙げることができる。また、基材裏面に、微粒子を含有する樹脂層を設け、この樹脂層の表面から微粒子を突出させるようにしてもよい。また、基材に微粒子を含有させるとともに、これらの微粒子の一部を基材裏面から突出させるようにしてもよい。また、基材の内部に微粒子を含有させるとともに、基材の裏面に凹凸形状を形成するようにしてもよい。このような構成を採用することで、基材の内部および／または裏面に拡散作用を付与することができる。なお、このような構成を採用する場合、ハードコート層の形成を省略し、基材の表面の凹凸形状が露出した構成としてもよい。これにより、基材を拡散シートや拡散板などとして用いることができる。
【０１７７】
また、上述の実施形態では、エッチング処理（第１のエッチング処理）により複数の凹部を原盤表面に形成する場合を例として説明したが、エッチング処理に代えてレーザー加工により複数の凹部を原盤表面に形成するようにしてもよい。また、このようにレーザー加工により複数の凹部を原盤表面に形成した後に、上述の実施形態と同様に、原盤の凹凸面全体にエッチング処理を施すようにしてもよい。これにより、原盤表面に形成された複数の凹部を、例えば円柱状からなだらかなドーム状に変え、滑らかな凹凸面を有する原盤を作製することができる。
【符号の説明】
【０１７８】
１    防眩性フィルム
２    液晶パネル
２ａ、２ｂ    偏向子
３    バックライト
１１    基材
１１ａ    構造体
１１ｂ    微細構造体
１２    ハードコート層
１２ａ    突起
２１    原盤
２１ｂ    転写用微細構造体
２１ａ    凹部
２２    レジスト層
２２ａ    露光パターン
２２ｂ    開口部
２３    原盤
１３    樹脂組成物
１３ｓ    表面
【図１】
2011123380.tif 000004
【図２】
2011123380.tif 000005
【図３】
2011123380.tif 000006
【図４】
2011123380.tif 000007
【図５】
2011123380.tif 000008
【図６】
2011123380.tif 000009
【図７】
2011123380.tif 000010
【図８】
2011123380.tif 000011
【図９】
2011123380.tif 000012
【図１０】
2011123380.tif 000013
【図１１】
2011123380.tif 000014
【図１２】
2011123380.tif 000015
【図１３】
2011123380.tif 000016
【図１４】
2011123380.tif 000017
【図１５】
2011123380.tif 000018
【図１６】
2011123380.tif 000019
【図１７】
2011123380.tif 000020
【図１８】
2011123380.tif 000021
【図１９】
2011123380.tif 000022
【図２０】
2011123380.tif 000023
【図２１】
2011123380.tif 000024
【図２２】
2011123380.tif 000025